(57)【要約】本発明は、ソリッドイマージョンレンズ構造の球面ソリッドイマージョンレンズ部分が形成される柔軟なレンズキャビティを定義するために、モールドを生成するステップであって、柔軟なレンズキャビティは、球面ソリッドイマージョンレンズ部分のレンズキャビティの横の寸法よりも小さい横の寸法を有するオリフィスを有し、モールドが形成される材料の表面張力が制御されることにより、柔軟なレンズキャビティは、所定の深さを有する、ステップと、少なくとも該ソリッドイマージョンレンズ部分が形成される成形材料を少なくともレンズキャビティ内に注入するステップと、成形材料が硬化することにより、ソリッドイマージョンレンズ構造のソリッドイマージョンレンズ部分を形成可能にするステップと、成形材料が硬化した後に、ソリッドイマージョンレンズ構造のソリッドイマージョンレンズ部分を柔軟なモールドから除去するステップとを包含する。【特許請求の範囲】
【請求項１】
ソリッドイマージョンレンズ構造を構成する方法であって、
該ソリッドイマージョンレンズ構造の球面ソリッドイマージョンレンズ部分が形成されるべき柔軟なレンズキャビティを定義するために、モールドを生成するステップであって、該柔軟なレンズキャビティは、該球面ソリッドイマージョンレンズ部分の該レンズキャビティの横の寸法よりも小さい横の寸法を有するオリフィスを有し、該モールドが形成される材料の表面張力が制御され、これにより、該柔軟なレンズキャビティは、所定の深さを有する、ステップと、
少なくとも該ソリッドイマージョンレンズ部分が形成されるべき成形材料を少なくとも該レンズキャビティ内に注入するステップと、
該成形材料が硬化し、これにより、該ソリッドイマージョンレンズ構造の該ソリッドイマージョンレンズ部分を形成することを可能にするステップと、
該成形材料が硬化した後に、該ソリッドイマージョンレンズ構造の該ソリッドイマージョンレンズ部分を該柔軟なモールドから除去するステップと
を包含する、方法。
【請求項２】
前記モールドを生成するステップは、該モールドを熱弾性変形可能材料から成形するステップを包含する、請求項１に記載の方法。
【請求項３】
ソリッドイマージョンレンズ構造を構成する方法であって、該方法は、
該ソリッドイマージョンレンズ構造の球面ソリッドイマージョンレンズ部分が形成されるべき柔軟なレンズを定義するために、モールドを生成するステップであって、該柔軟なレンズキャビティは、該球面ソリッドイマージョンレンズ部分の該レンズキャビティの横の寸法よりも小さい横の寸法を有するオリフィスを有する、ステップと、
該モールドを生成するステップは、略球面素子の形態のモールドコアの周囲に、触媒作用により架橋可能な第１の液体を注入するステップを包含し、該触媒作用により架橋可能な第１の液体の表面張力は、プレ硬化プロセスによって制御され、これにより、該触媒作用により架橋可能な第１の液体は、該液体がモールドとして硬化する前に、モールドコアの周囲で高さｈにまで注入され、その後、該触媒作用により架橋可能な第１の液体が硬化した後に、該モールドコアを該モールドから除去し、該オリフィスに隣接する該モールドの領域は、一時的に変形することが可能になり、これにより、該モールドへの損傷が最小の状態で該球面素子が除去されることを可能にする、ステップと、
その後、該モールドが硬化するまで、触媒作用により架橋可能な第２の液体を注入するステップと、
該触媒作用により架橋可能な第２の液体が硬化した後に、該ソリッドイマージョンレンズ部分を該モールドから除去するステップであって、該オリフィスに隣接する該モールドの領域は、一時的に変形することが可能になり、これにより、該ソリッドイマージョンレンズ部分が除去されることを可能にする、ステップと
を包含する、方法。
【請求項４】
前記高さｈは、関係ｈ＝ｒ（１＋１／ｎｓ）によって制御され、ここで、ｒは、前記モールドコアの半径であり、ｎｓは、前記ソリッドイマージョンレンズ部分が製作される材料の屈折率である、請求項３に記載の方法。
【請求項５】
前記触媒作用により架橋可能な第１の材料は、該触媒作用により架橋可能な第１の材料が前記モールドコアの周囲で高さｈになるために十分な期間にわたって予め硬化され、ここで、該触媒作用により架橋可能な第１の材料が該モールドとして硬化する前に、該モールドコアが該材料に配置される、請求項３に記載の方法。
【請求項６】
ソリッドイマージョンレンズ構造を構築する方法であって、該方法は、
該ソリッドイマージョンレンズ構造の球面ソリッドイマージョンレンズ部分が形成されるべき柔軟なレンズキャビティを定義するためにモールドを生成するステップであって、該柔軟なレンズキャビティは、該ソリッドイマージョンレンズの該レンズキャビティの横の寸法を有するオリフィスを有する、ステップを包含し、
該モールドを生成するステップは、該モールドが形成されるべき第１の層を形成するために、第１の成形材料をコンテナ内に注入し、かつ該第１の層が硬化することを可能にするステップと、該第１の成形材料を該コンテナ内に注入して、該モールドコアを部分的に被包し、かつ該モールドコアの周囲の環状壁が高さｈになるようにし、これにより、該第１の層のすぐ隣に第２の層を形成するステップとを包含し、該第２の層を形成する該第１の成形材料は、該第１の成形材料の表面張力特性を低減し、これにより、該モールドコアの周囲で高さｈにまで注入される前に、該第１の成形材料が予め硬化される、方法。
【請求項７】
前記高さｈは、関係ｈ＝ｒ（１＋１／ｎｓ）によって制御され、ここで、ｒは、前記モールドコアの半径であり、ｎｓは、前記第１の成形可能材料の屈折率である、請求項６に記載の方法。
【請求項８】
前記モールドコアは、略球状であり、前記第１の層の上面から突き出す、請求項６に記載の方法。
【請求項９】
前記ソリッドイマージョンレンズ構造の少なくとも前記ソリッドイマージョンレンズ部分が形成されるべき第２の成形材料で、前記レンズキャビティを充填するだけでなく、該コンテナ内に層を形成するために、該コンテナ内に注入するステップをさらに包含する、請求項６に記載の方法。
【請求項１０】
メニスカスタイプのレンズを構成する方法であって、該方法は、
該メニスカスタイプのレンズのレンズ部分が形成されるべき柔軟なレンズキャビティを定義するために、モールドを生成するステップであって、
該モールドを生成するステップは、
該モールドが形成されるべき第１の層を形成するために、第１の成形材料をコンテナ内に注入するステップと、
該第１の層が硬化する前に、該第１の層上にモールドコアを配置して、これにより、該第１の成形材料が、該モールドコアを少なくとも部分的に被包するステップと、
第２の成形材料を該コンテナ内に注入し、これにより、該第１の層のすぐ隣に第２の層を形成するステップであって、該第２の層は、一旦該第２の成形材料が硬化すると、該第２の層において第１のレンズキャビティを定義するために、該モールドコアの上部を少なくとも部分的に被包し、該第１のレンズキャビティは、該柔軟なレンズキャビティを少なくとも部分的に定義する、ステップと、
該第２の層を該第１の層から除去し、その後、所定の厚さを有するスペーサ層を該第１の層上に配置するステップであって、該スペーサ層は、該モールドコア、および該モールドコアを包囲する該第１の層の周辺領域を収容するために内部に形成される開口部を有し、該スペーサ層は、第３の成形材料で形成される、ステップと
を包含する、方法。
【請求項１１】
前記第１、第２、および第３の成形材料は同じである、請求項１０に記載の方法。
【請求項１２】
前記第１、第２、および第３の材料の各々は、熱弾性変形可能材料である、請求項１０に記載の方法。
【請求項１３】
前記メニスカスタイプのレンズのレンズ部分は、
前記モールドコアを少なくとも部分的に被包するために、第４の成形材料を前記スペーサ層の少なくとも前記開口部内に、および前記第２の層の少なくとも前記第１のレンズキャビティ内に注入するステップであって、該第２の層は、該スペーサ層上に配置され、その後、該第４の成形材料を硬化する、ステップによって形成される、請求項１０に記載の方法。
【請求項１４】
前記メニスカスタイプのレンズの前記レンズ部分は、前記第１のレンズキャビティが前記第２の層内に形成されることによって定義された凸面と、前記モールドコアが該第１の層上に突き出すことによって定義された対向する凹面とを有する、請求項１０に記載の方法。
【請求項１５】
前記第１のレンズキャビティは、略球状である、請求項１０に記載の方法。
【請求項１６】
レンズ系であって、
球面ソリッドイマージョンレンズ部分と、該ソリッドイマージョンレンズ部分が伸びる本体部分とを有するソリッドイマージョンレンズであって、少なくとも該ソリッドイマージョンレンズ部分は、成形材料からなる、ソリッドイマージョンレンズと、
メニスカスレンズ部分と、該メニスカスレンズ部分が伸びる本体部分とを有するメニスカスタイプのレンズであって、少なくとも該メニスカスレンズ部分は、成形材料からなり、該メニスカスレンズ部分は、凸面および凹面によって定義され、該凹面は、該球面ソリッドイマージョンレンズ部分の周囲に対して空間をおいて配置され、該メニスカスタイプのレンズの該本体部分は、該ソリッドイマージョンレンズの該本体部分に対して固定された位置で支持される、メニスカスタイプのレンズと
を備える、レンズ系。
【請求項１７】
前記ソリッドイマージョンレンズおよび前記メニスカスタイプのレンズの前記本体部分の各々もまた成形材料からなる、請求項１６に記載のレンズ系。
【請求項１８】
前記ソリッドイマージョンレンズ部分および前記本体部分は、一体になるように成形される材料からなり、前記メニスカスレンズ部分および該本体部分は、一体になるように成形される材料からなる、請求項１６に記載のレンズ系。
【請求項１９】
顕微鏡であって、
ハウジングと、
該ハウジング内に配置された複数のレンズとを備え、該複数のレンズは、
球面ソリッドイマージョンレンズ部分、および該ソリッドイマージョンレンズ部分が伸びる本体部分を有するソリッドイマージョンレンズであって、少なくとも該ソリッドイマージョンレンズ部分は、成形材料からなる、ソリッドイマージョンレンズと、
メニスカスレンズ部分、および該メニスカスレンズ部分が伸びる本体部分を有するメニスカスタイプのレンズであって、少なくとも該メニスカスレンズ部分は、成形材料からなり、該メニスカスレンズ部分は、凸面および凹面によって定義され、該凹面は、該球面ソリッドイマージョンレンズ部分の周囲に対して空間をおいて配置され、該メニスカスタイプのレンズの該本体部分は、該ソリッドイマージョンレンズの該本体部分に対して固定された位置で支持される、メニスカスタイプのレンズとを備える、顕微鏡。
【請求項２０】
前記ソリッドイマージョンレンズおよび前記メニスカスタイプのレンズに加えて、前記複数のレンズのうちの１つ以上は、成形材料から形成される、請求項１９に記載の顕微鏡。
【請求項２１】
マイクロ流体チップであって、
１つ以上のチャネルが表面に形成された基板と、
請求項１６に記載のレンズ系を含む顕微鏡構成を含むイメージングシステムと
を備える、流体チップ。
【請求項２２】
ソリッドイマージョンレンズは、前記基板の上面と一体化して接続され、該ソリッドイマージョンレンズのレンズ部分は、１つのチャネル内のサンプルをイメージングするために、該チャネルの１つと位置合わせされる、請求項２１に記載のマイクロ流体チップ。
【請求項２３】
前記顕微鏡構成は、約１０ｃｍの高さを有する、請求項２１に記載のマイクロ流体チップ。
【請求項２４】
フォトコレクションシステムであって、
フォトカウンタと、
放出されたフォトンを該フォトカウンタに向ける光学素子と、
請求項１６に記載のレンズ系と
を備える、フォトコレクションシステム。
【請求項２５】
対象物をイメージングする方法であって、該方法は、
一体になるように成形されたソリッドイマージョンレンズ構造によって定義された経路に沿って該対象物を導くステップであって、該ソリッドイマージョンレンズ構造は、該経路が定義された本体部分と、ソリッドイマージョンレンズ部分とを定義し、該ソリッドイマージョンレンズ部分は、該経路における部分と光学的に位置合わせされる、ステップと、
該ソリッドイマージョンレンズと光学的に位置合わせされた該位置の該経路に該対象物を配置し、これにより、該対象物が、該ソリッドイマージョンレンズ部分を通って伸びる視野内にある、ステップと、
メニスカスタイプのレンズレンズ部分および該ソリッドイマージョンレンズ部分を通過する該経路における該対象物を観察するステップであって、該メニスカスタイプの該レンズ部分は、該ソリッドイマージョンレンズ部分を収容するキャビティを定義する、凸面、および、対向する凹面を有し、該対象物は、該メニスカスタイプのレンズ部分および該ソリッドイマージョンレンズ部分と光学的に位置合わせされた該経路における位置にある場合、該対象物が観察される、ステップと
を包含する、方法。
【発明の詳細な説明】
【技術分野】
【０００１】
（関連出願への相互参照）
本願は２００１年１０月８日に出願の米国特許第６０／３２９，４６９号の優先権を主張するものであり、米国特許第６０／３２９，４６９号はその全体を本明細書で参考のため援用する。
【０００２】
本発明は微細加工レンズ、例えば、ソリッドイマージョンレンズ（ＳＩＬ）構造に関し、特にそれらのレンズ構造の構築技術ならびにそれらの構造の選択された応用に関する。
【背景技術】
【０００３】
レンズは様々な応用例において光を焦点に結ばせるのに用いられる。例えば、細胞のような微小構造物は顕微鏡で焦点に結ばされた光によって観察される。レンズは、屈折の法則にしたがって光を屈折させることによって光を焦点に結ばせる。屈折の法則は、１つの物質から別の物質へ光が透過するときの光線の角度（屈折）の変化が、屈折率と呼ばれる物質の特性および光が２つの物質間の境界に作る角度に関連する、と述べている。屈折率は、物質内の光の速度の尺度である。顕微鏡に用いられるレンズは、小さい試料によって反射された光を屈折させて、試料の像が拡大して見えるように特別に設計されている。
【０００４】
顕微鏡に使用されるレンズは、通常少なくとも数ミリメートル試料から離れている。レンズからの光は、像を造ろうとする試料に焦点を結合される前に空気中を進む。空気の屈折率は比較的低いため、試料上に見られ得る特徴の程度は限られる。この観点から、ある媒体の屈折率を有するオイルが、顕微鏡レンズと試料の間に置かれる。この媒体における屈折率の変化によって、空気を媒体とした際に見得る試料の特徴に比べ、それよりもわずかにより小さい特徴を見得る。これがオイルイマージョン（油浸漬）顕微鏡法と呼ばれるものである。
【０００５】
さらに優れた性能を得るために、試料と接するように保持された高屈折率の固体を通して光が焦点に結ばされる。これがソリッドイマージョン顕微鏡法と呼ばれるものである。適切なソリッドイマージョンレンズを製造するためには、レンズは高屈折率を有する必要がある。このタイプのレンズの製造に可能な材料の１つとしてシリコンがあり、シリコンの屈折率は空気の１．００に比較して約１．４１である。さらに、ソリッドイマージョンレンズは観察下の試料を、例えばそれが細胞のようなものでも、傷つけないように、試料と接するように保持されねばならない。
【０００６】
顕微鏡法などに応用される、従来の光学レンズを用いて得られる解像度には限界があるため、トランスバース解像度ｄにおけるレーリーリミットを小さくするように、技術は発展してきた。レーリーリミットは一般的に、２つの粒子が離れ、なおかつ区別される最小距離として理解される。レーリーリミットはδ＝０．８２λ／（ＮＡ）として与えられ、ここで、λは波長であり、ＮＡは焦点を結ばせる対象物の開口数（ＮＡ＝ｎ  ｓｉｎ（θ）、ここでｎは媒体の屈折率であり、θは試料に焦点を結ばせる最外端の光線と光軸との間の角度）である。一般に開口数は顕微鏡の対象物の解像力の尺度である。開口数はシステムの光学性能の尺度であり、小さな特徴を区別する特定能力とシステムの集光能力に関するものである。ＮＡが小さいと考えられるか大きいと考えられるかは使用される光学システムのタイプに依存する。例えば、高性能顕微鏡（例えば６０倍の対物オイルイマ−ジョンレンズ）向けの高ＮＡは約１．４０である。
【０００７】
レーザ光のようなコヒーレント光は、照射波長λを正確に制御するのに使用され得る。トランバース解像度を減じる１つの方法は、顕微鏡法にオイルイマ−ジョンレンズ、またはソリッドイマ−ジョンレンズを使用するというように、顕微鏡光学媒体の屈折率を増加することである。
【０００８】
ＳＩＬが観察下にある試料に接触して置かれると、照明はさらにたやすく試料の上に焦点を結ばされ得、システムが高ＮＡを使用すると、透過率の高い励起光を効率よく集光し得、非常に高い解像度で試料を観察し得る。多くの場合、ＳＩＬは主に、近距離の顕微鏡法に用いられるが、その際、観察者は、ごく僅かの光波を使用しての観察を望まないにもかかわらず、ＳＩＬと試料間とにエアギャップがあるため、１より小さいＮＡでの観察を余儀なくされる。
【発明の開示】
【発明が解決しようとする課題】
【０００９】
ＳＩＬ技術における問題点はその製造の複雑さにある。例えば、順次細かくなるアルミナパウダーのシーケンスにより研磨されるガラス球面の研磨は、通常、数時間を要する。さらに、その結果は完璧ではなく、研磨面はわずかに彎曲している。そのうえ、ＳＩＬ構造における公知のレンズ構造は組み込み式の対物レンズセットを含み、したがって、観察下にある対象物とイマージョン接触するようにレンズを保持するといった方法での使用が困難である。
【００１０】
必要とされるのは、簡単、安価、かつ迅速な、ソリッドイマ−ジョンレンズを含む微小構造レンズの構築の方法であり、従来のレンズではなし得なかった、低価格で、使い捨て用にさえ可能な用途、および極小サイズの応用例に適したレンズ構造である。
【課題を解決するための手段】
【００１１】
ソリッドイマージョンレンズ構造のような微細加工のレンズは、エラストマー注入のような光学的に透明な低温性成形材料で作られ、非常に大きいアンダーカットマージンを有する柔軟性モールドによって所望の形状と滑らかさに形成される。マージンがアンダーカットされるレベルは応用により異なり、またモールドから形成されるレンズ構造のタイプにも依存する。マージンがますます大きくアンダーカットされるにつれ、形成されるレンズはさらにくっきりとした半球状となる。
【００１２】
さらに、ソリッドイマ−ジョンレンズ構造あるいはメニスカスタイプのレンズのような微細加工レンズ構築の例示的方法は、レンズが成型される、レンズ型キャビティーが定義された柔軟性モールドを提供する工程と、レンズ型キャビティーに液体材料を流し込む工程と、レンズのレンズ部分を形成するように液体材料を凝固させ得る工程と、柔軟性モールドからレンズ部分をとりはずす工程とを含む。微細加工レンズの形成に使用される特定材料は、屈折率ｎが１．２より大きく、好ましくは、１．４より大きい、光学的に透明なシリコンエラストマー、例えば、室温加硫（ＲＴＶ）エラストマー、具体的にはＧｅｎｅｒａｌ  Ｅｌｅｃｔｒｉｃ  ＲＴＶ  ６１５のような、熱弾力性を有する変形可能な材料である。好ましくは、モールド自体がこの材料で構築され、微細加工レンズ構造が堅く硬化する材料であり得る。この例示的成形方法によって製造されたレンズ構造は、この微小加工レンズの数多くの潜在的応用例から数例を挙げると、使い捨てレンズ要素および／または微小加工されたフローサイトメータの試料キャリヤと一体化された集光要素であり得る。
【００１３】
２つの特に重要な微細加工レンズは、改良された、集光／フォーカス特性を有するソリッドイマ−ジョンレンズおよびメニスカスタイプのレンズである。本製造工程は、利点として、従来のレンズに比べて安価なＳＩＬレンズ構造のような光学的要素を生産する。さらに、ＳＩＬレンズ構造のレンズ部分は試料キャリヤと一体的に形成されることで、完全なＳＩＬレンズ構造が使い捨てできる。メニスカスタイプのレンズの１方は凸状の表面を有するレンズ部分と、他方は凹状の表面を有するレンズ部分を有する。本製造工程の結果、メニスカスタイプのレンズは、ＳＩＬレンズ構造と同じように、改良された光学的性質を有するよう構成される。メニスカスタイプのレンズのレンズ部分は照明の非常に大きい立体角を捕獲し、さらに一層完全に光を検出要素等に向け再方向付けるよう構成される。メニスカスタイプのレンズはＳＩＬ構造との組み合わせで使用されるよう特に形成され、このレンズの組み合わせが光学システムの開口数（ＮＡ）の強化をもたらす。
【００１４】
さらに、本発明によると、ＳＩＬ構造において低価格レンズ要素を用いて対象物をイメージングする方法が提供される。この方法によると、観察される、好ましくは流体に浸漬された、対象物は、全体的に一体として成形された本体部分とソリッドイマ−ジョンレンズ部分とによって定められた経路に沿って導かれ、ソリッドイマ−ジョンレンズ部分はその経路に光学的に位置合わせされている。対象物が球形のソリッドイマ−ジョンレンズ部分を介して伸張された視野内にあり得るように、対象物はこの経路の中でソリッドイマ−ジョンレンズ部分と位置合わせされて置かれる。高屈折率の流体に浸漬された対象物は、さらに高屈折率の球形ソリッドイマ−ジョンレンズ部分を通して観察され、観察面に結像される。ＳＩＬレンズ構造とミニスカスタイプのレンズとの組合せ使用により光学システムのイメージング性能をさらに強化する。
【００１５】
ＳＩＬレンズ構造とミニスカスタイプのレンズとを組み込んだ光学システムを使用することで得られる利点を例証する１つの例示的イメージングシステムは、微小サイズのワークステーション、すなわちマイクロ流体チップで一体的に形成されたミニチュア顕微鏡である。そのような応用では、ミニチュアモノリシック光学システムはＳＩＬレンズ／メニスカスタイプレンズの組合せおよび、他の通常レンズも含んで構築される。これらの通常のレンズは、好ましくは、ＳＩＬレンズ構造およびメニスカスタイプのレンズの形成に使用されるものと同様な成形工程を用いて形成される。通常のレンズはどのような構造のものでもあり得（例えば、凸型、凹型、あるいは平凸型など）、様々な大きさであり得る。ＳＩＬレンズ構造はマイクロ流体チップに形成されたマイクロチャンネルの１つに対して位置合わせされ、メニスカスタイプのレンズはＳＩＬレンズ構造に対し位置合わせされる。次に、その他のレンズは、光源からの光がＳＩＬレンズ構造の観察領域（すなわちマイクロチャンネル）に焦点を合わせるように配置されている。ＳＩＬレンズ構造の構成は開口数を大きくするように働き、メニスカスタイプのレンズはその構成およびＳＩＬレンズ構造との相対的な位置取りとによって、さらに一層、開口数（ＮＡ）を大きくするように働く。このように構成されたイメージングシステムは、従来のレンズシステムに比べて大幅に改良された解像度と倍率とを有する特徴がある。
【００１６】
さらに、ＳＩＬ構成において、低価格レンズ要素を介して高効率で放射光を集める方法を提供する。観察される対象物は、流体に浸漬され、かつソリッドイマージョンレンズ部分と位置合わせされて置かれ、この結果、対象物は非常に大きい開口数の球形イマージョンレンズ部分を介して伸張された集光場内に存在する。対象物は、高屈折率の流体に浸漬され、典型的には、励起に反応した蛍光発光によって、観察し得る光学的エネルギーを出射し、選択された波長の発光は、典型的にはイメージングせず、さらに高屈折率の球形ソリッドイマージョンレンズ部分を介して集められ、かつセンサーに向け方向づけられ、その結果、その発光量が測定され得る。その構造は高い集光効率を可能にする。やはりここでも、ＳＩＬレンズ構造と組み合わせたメニスカスタイプのレンズは既得の利点をさらに向上させる。
【００１７】
本発明は以下の詳細な説明と添付の図面を参照にしてよりよく理解される。
【発明を実施するための最良の形態】
【００１８】
本発明を理解するために、顕微鏡、分光器、あるいはサイトメータのようなデバイスに使用され得るソリッドイマージョンレンズＳＩＬ構造５０に関連する用語を定義することは助けになる。図１は、ソリッドイマージョンレンズの構造および動作の説明に使用されるパラメータを示し、ソリッドイマージョンレンズの機能を図示する。ソリッドイマージョンレンズ部分５１は半径ｒと屈折率ｎｓの球を含む。このレンズ部分は、境界マージン２５がレンズ部分５１の直径よりも狭い直径を形成するように、最高の高さが、本体部分２８の表面２７の上からｈになるように配置される。観察領域５２は表面２７から距離ｈ’に設置される。試料は、例えば顕微鏡、分光器、またはサイトメトリのような、意図される応用例にしたがって、観察のためのこの領域に置かれる。構造５０と共に、集光／コリメーティング用レンズ１５０も示す。球形構造と集光構成が１より大きい開口数を有するレンズシステムの構築を可能にし、それは特に超高感度分光器に有用である。
【００１９】
本発明によるソリッドイマージョンレンズ構造の製造の方法が図２から図４を参照にして説明される。図２を参照すると、典型的には、ベース壁１２と４辺の周辺に直立する側壁１４を定義する浅い皿状の形態のコンテナ１０が、モールドのためのハウジングを提供する。本発明の方法によるソリッドイマージョンレンズ構造を製造するために、モールドが形成される。モールドを形成するために、モールドが形成される成形材料の第１層１６がコンテナ１０に注入される。第１層１６はその後、硬化され得る。次に図３を参照するが、一旦第１層が硬化すると、モールドコア１８がコンテナ１０の第１層１６の上に配置される。この例では、モールドコアは均一に滑らかな表面における球形のビード、例えば半径ｒ＝〜０．８ｍｍ−４．５ｍｍの鋼鉄のビードのようになる。その後、成形材料の第２層２０が高さｈ＝〜１ｍｍ−５ｍｍで、部分的にモールドコア１８を包むようにコンテナに注入され、それによって第１層１６に隣接して成形材料２０の第２層を形成する。第２層２０は、上面２２を高さｈにおいて定義して、一般的には球形モールドコア１８の上部分である部分１８．１が直径ｄのオリフィス２３を通して上面２２から突起し、オリフィス２３の周囲に大きいアンダーカットマージン２５を作る。そのようなアンダーカットマージンを有する構造のモールドを再利用するために、本発明による第２層は、シリコンエラストマー、室温加硫（ＲＴＶ）エラストマーのような柔軟な材料でなければならず、具体的にはＧｅｎｅｒａｌ  Ｅｌｅｃｔｒｉｃ  ＲＴＶ  ６１５である。
【００２０】
高さｈへの制約は以下の関係（Ｉ）によって与えられる。
ｒ（１−ｃｏｓφ）＜ｈ＜ｒ＋ｒ／ｎｓ
ここで
ｒは球の半径、
ｈは層の高さ、
φは球の中心から、アンダーカットマージンによって形成されたオリフィスのエッジまでの極角、
ｎｓはレンズを形成する材料の屈折率
である。
【００２１】
このように、モールドの幾何学的詳細はビードの半径に対する第２層２０の厚さに依存する。ＲＴＶはポリマー、架橋剤、および触媒の混合によって製造されるエラストマーである。室温で硬化するが、典型的には若干加温された８０℃の温度で２時間で硬化する。好ましいＲＴＶは、ビニル基を有するポリジメチルシロキサンの第１部分と白金触媒とシラン（Ｓｉ−Ｈ）基を含有する架橋剤の第２部分とを含む。一旦混合されるとシラン基がビニル基と共有結合を形成する。
【００２２】
図４を参照すると、層２０が一旦固定すると、モールドコア１８は、レンズキャビテ２４を定義するために取り除かれる。このように、ソリッドイマージョンレンズを生成するためのモールド２６は、本発明に従って生成される。モールドとレンズとの間を接合する機会を最小にするために、表面は、非接着層２７を形成するために酸素プラズマが施される。例えば、酸化ＲＴＶは、結合を防ぎ、それにより成形レンズは、レンズキャビティ２４から取り除かれ得る。
【００２３】
さらに、図４および図１を参照すると、ソリッドイマージョンレンズ構造５０は、レンズキャビティ２４に成形材料を注入することによって生成される。ソリッドイマージョンレンズ構造のソリッドイマージョンレンズ部が成形される材料は、コンテナ１０に通常注入され、レンズキャビティ２４を充填するだけでなく、１つの層２８をコンテナ１０に形成する（その層２８は、レンズキャビティ２４上の上部表面２８．１（図示される）を規定する）。表面２７より上の厚さｈ’は関係式（１Ａ）によって与えられる。
ｈ’＝ｒ＋ｒ／ｎｓ−ｈ
層２８の成形材料が固まったとき、層２８は、ソリッドイマージョンレンズ構造５０の本体部分を形成する。このように、ソリッドイマージョンレンズ構造の本体部分は、ソリッドイマージョンレンズ部分５１とともに一体化して成形される。
【００２４】
層２８が固まったとき、本体部分３０およびソリッドイマージョンレンズ部分３２を含む、本発明に従ったソリッドイマージョンレンズ構造が形成される。その後、ソリッドイマージョンレンズ構造は、モールドから取り除かれる。
【００２５】
モールド２６で作られたＳＩＬ構造５０の材料は、モールド２６がダメージを受けるか、所望ではない変形がなされる温度未満の温度で液体として流し込まれ得る任意の適切な光学的にクリア（ｃｌｅａｒ）である材料であり得る。ＳＩＬ構造は、ほぼ硬い固体、あるいは柔軟な固体に硬化し得る。材料の中で一般的に適すると考えられているものは、低温形成ポリマー、常温の硫化エラストマー、低温形成エポキシ、ポリイミド、ポリカーボネートならびにフォトレジストである。レンズ材料５０は、柔軟なシリコンエラストマーであり得る。適切なシリコンエラストマーは、Ｇｅｎｅｒａｌ  Ｅｌｅｃｔｒｉｃ  ＲＴＶ６１５であり、モールド２６自身を生成するために同じ材料を利用する。
【００２６】
図４から明らかであるように、レンズキャビティ２４は、キャビティ２４のオリフィス２３のトラバース（ｔｒａｖｅｒｓｅ）の大きさより大きい横（ｔｒａｎｓｖｅｒｓｅ）の大きさを有する。モールド２６が形成される成形材料は、変形可能であるため、本発明に従ったソリッドイマージョンレンズ構造５０が形成される成形材料が固まり、かつモールド２６から取り除かれる場合、マウス近傍のモールド２６の領域は、ソリッドイマージョンレンズ部分がそこを通過可能にするために変形可能とされる。
【００２７】
ここで、図１を参照すると、一般的に参照番号５０で示されるソリッドイマージョンレンズが示される。その構造５０は、図２〜４を参照して上で説明された本発明の方法に従って形成された。さらに、構造５０は、そこを通って延びる通路のサンプル観察領域５２を決定するように形成された。この通路は、図４を参照して、層２８を規定する成形材料が固まる前に、任意の適切な態様で、例えば、細長いモールドコアを層２８に位置決めすることによって形成され得る。通路５２が形成される細長いモールドコアは、適切な物質に露出した場合に分解する材料であり得る。従って、構造５０が形成されたとき、適する物質に露出することによってコアは取り除かれ、その結果、構造５０からは取り除かれ、かつ空洞領域５２が与えられる。代わりに、領域５２は、２０００年６月２７日に出願した出願人の同時係属出願第０９／６０５，５２０号に記載された方法のいずれか１つで形成され得る。例えば、領域５２は、２ステップ構築プロセスの一部として形成され得る。その結果、高さｈ’は、第１のステップ中に正確に決定され、その後、通路および本体部分は、第２のステップとして付加される。
【００２８】
図５は、本発明に従ったＳＩＬ５０を用いたイメージングシステム１００を図示する。例は、顕微鏡である。システムは、ビーム１１１を投影するレーザ１１０、拡大レンズ１１２、第１のコリメータレンズ１１４、半透明ミラー１１６、第２のコリメータレンズ１１８、ＳＩＬ構造５０、フォーカスレンズ１２０、ＣＣＤカメラのようなイメージ検出器１２４、ならびに制御装置１２３を含む。動作中に、レーザ１１０は、広帯域コヒーレントモノクロームイルミネーションビーム１１５を生成するために拡大レンズ１１２およびコリメータレンズ１１４を介してイルミネーションビーム１１１を投影する。ビーム１１５は、ミラー１１６によって第２のコリメータレンズ１１８へ反射され、空気媒体を介してＳＩＬ構造５０にフォーカスされる。フォーカス調整は、ＳＩＬ構造５０に対して第２のコリメータレンズ１１８を位置付けることによる。ＳＩＬ構造５０は、本体内部の、レンズとイマージョン接触し、サンプルチャンバー内（図示せず）のスポットにさらにフォーカスする。そのサンプルは、制御装置１２３によって位置付けられる（制御装置１２３は、プラットフォームを位置付け、かつ観察されるべきオブジェクトまたはサンプルが供給され得る）。そのオブジェクトから反射された光は、第２のコリメータ／フォーカスレンズ１１８を通って逆を向き、第２のコリメータ／フォーカスレンズ１１８は、無限点にフォーカスし、かつ半シルバーミラー１１６を通ってイメージ１１９を第３のフォーカス／コリメータレンズ１２０へ向ける。第３のフォーカス／コリメータレンズ１２０は、ＣＣＤカメラのＣＣＤアレイのようなイメージセンサ１２４上に拡大されるようにイメージをフォーカスする。レンズ１２０とイメージセンサ１２４の相対的な位置は、イメージのフォーカスを決定する。他のマイクロスコ−プの配置は、この配置によって提案されるように用いられる。重要なことは、この光学系の基本的な素子であるＳＩＬ構造５０は、従来のレンズと比較して非常に安価である光学的素子を生産する製造プロセスから取得されるが、そのためサンプルキャリアと一体化されるＳＩＬ構造５０は、使い捨てである。これは、従来のＳＩＬ技術を超える十分な進歩であると考えられる。これはまた、オイルイマージョンの対象物を用いる方法を超える十分実用的な利点を表す。レンズとサンプルとの間で必ずしもオイルを用いる必要はない。なぜなら、それらは一体化して成形されているからである。加えて、オイルイマージョンの対象物は、サンプルに対して高精度で位置決めされなければならない。しかし、ソリッドイマージョンレンズは、サンプルから適当な距離を離して組立てられ得る。これにより焦点の精度は、オイルイマージョンレンズとサンプルとの間の距離の調整が必要とされる。
【００２９】
図６は、本発明に従ったＳＩＬ５０を用いた集光システム２００を示す。例は、サイトメータあるいは高効率的スペクトロメータである。システム２００は、ビーム２１１を投影するレーザ２１０、拡大レンズ２１２、第１のコリメータレンズ２１４、レーザ２１０の選択された出力波長を通過させるように選択された光学的に第１の２色性フィルタ２１７、半透明ミラー２１６、第２のコリメータレンズ２１８、ＳＩＬ構造５０、サンプルの選択された発光を通過させるために選択された第２の２色性フィルタ２１９、収集レンズ２２０、光子倍増管のような光子収集デバイス２２６ならびに制御装置２２３を含む。動作中に、レーザ２１０は、拡大レンズ２１２およびコリメータレンズ２１４を通ってイルミネーションビーム２１１を投影し、広帯域コヒーレントモノクロームイルミネーションビーム２１５を生成する。その純度は、イルミネーションが励起プローブとして利用され得るようにフィルタ２１７によってさらに選択される。ビーム２１５は、ミラー２１６によって第２のコリメータレンズ２１８へ反射される。ビーム２１５は、第２のコリメータレンズを通って空気媒体を介してＳＩＬ構造５０にフォーカスされる。フォーカス調整は、ＳＩＬ構造５０に対して第２のコリメータレンズ２１８を位置決めすることによる。しかし、発光集積装置として、イメージングは目的ではない。ＳＩＬ構造５０は、本体部内の、レンズとイマージョン接触するイマージョンコンタクト内のサンプルチャンバー内（図示せず）にイルミネーションをさらに集中させる。サンプルはイルミネーションによって励起され、制御装置２２３によって位置決めされる（制御装置２２３は、プラットフォームを位置決めし、かつ観察する対象物またはサンプルを供給し得る）。イルミネーションは、サンプルが蛍光エネルギーを発するようにサンプルを励起する。その蛍光エネルギーは、高開口数レンズによって集められ、かつ第２のコリメータレンズ２１８を通って逆を向く。その第２のコリメータレンズ２１８は、無限点にフォーカスし、かつ発光エネルギーを半シルバーミラー２１６を通って第２のフィルタ２１９へ向く。第２のフィルタ２１９は、それた（ｓｔｒａｙ）励起をブロックし、第３のコリメータレンズ２２０を通る。第３のコリメータレンズ２２０は、光子倍増管（ＰＭＴ）２２６のような光子センサの収集領域に光量子エネルギーを集中させる。レンズ１２０とＰＭＴ２２６との位置は、効果的に集める。この用途は、ＳＩＬ構造の新しい用途であると考えられる。他の配置は、この配置によって提供されるように用いられ得る。重要なことは、この光学系の基本的な素子であるＳＩＬ構造５０は、従来のレンズと比較して非常に安価である光学的素子を生産する製造プロセスから取得されるが、そのためサンプルキャリアと一体化されるＳＩＬ構造５０は、使い捨てである。これは、従来のＳＩＬ技術を超える十分な進歩であると考えられる。
【００３０】
図７を参照すると、他の例示的な実施形態に従ったソリッドイマージョンレンズＳＩＬ構造３００が図示される。ＳＩＬ構造３００は、ソリッドイマージョンレンズとして機能する様態で、ＳＩＬ構造５０と本質的に同じである。ＳＩＬ構造３００は、半径ｒおよび屈折率ｎｓの球の形状をしたソリッドイマージョンレンズ部３０２を含む。境界マージン３０８を形成するためにソリッドイマージョンレンズ部３０２は、本体部３０６の上部表面３０４上の最も高い高さｈ１で位置決めされる。境界マージン３０８は、レンズ部３０２の直径より直径が小さい。観察領域３１０は、本体部３０６で形成され、好ましくは、レンズ部３０２の底部の中央に配置される。観察領域３１０は、上部表面３０４から距離ｈ２で形成される。サンプル（すなわち、試料）は、ＳＩＬ構造３００の意図した用途に従って観察領域３１０に置かれる。例示的な用途は、顕微鏡による方法、分光法、サイトメトリー、ならびに本明細書中の後に非常に詳細に記載されるある特定の用途を含むが、これらに限定されず、ＳＩＬ構造３００は、マイクロ流体ワークステーションに一体化されるように適合される小型顕微鏡の一部を形成する。
【００３１】
観察領域３１０は、通路の一部がレンズ部３０２の下に広がるように本体部３０６に提供される横の通路の形であり得る。これにより、その通路内のサンプルは、レンズ部３０２の下に直接位置決めされる。この実施形態において、通路は、通路に導く注入口および通路から導かれる排出口を含む。液体は、液体が汲み上げられるか、注入口を通って導入されることによって通路の中の対象物３１２を支え、対象物３１２を注入口を通って、通路に沿って通過させ、かつ対象物３１２をＺ軸方向に通路に沿って通過させる。その後、液体は、排出口を介して排出される。
【００３２】
ＳＩＬ構造３００は、光学系において他のレンズと組み合わされて利用され得るようにデザインされている。例えば、図７は、収集／コリメータレンズ３２０と組み合わせて利用されているＳＩＬ構造３００を図示する。ＳＩＬ３００の球構造および図示された収集の配置は、１より大きい開口数を有するレンズシステムの構築を可能にする。これは、超高感度スペクトロスコープにとって特に有利であり、有効である。
【００３３】
ＳＩＬ構造３００の生成方法は、図８〜１６を参照し説明される。図８を参照すると、基板３３０が提供され、かつ第１の表面３３２および反対側の第２の表面３３３を含む。第１の表面３３２は、平面構造であり、かつ１つの例示的な実施形態において、基板３３０は、シリコンウェーハあるいは他の硬い構造である。基板３３０は、ＳＩＬ構造３００を形成するために利用されるモールドの組立ての基礎として機能する。好ましくは、基板３３０は、高品質で、異物のないことを保証するために、従来のクリーニング動作を受ける。モールドを形成するために、図９で示すように、モールドが形成される成形材料の第１の層３３４は、基板３３０の第１の表面の３３２に注入される。第１の層３３４は、好ましくは、一様な厚さを有するように形成される、例えば、バブル等の不完全性が全くないように形成される。スピンコーティングのような適切な技術は、好ましくは、第１の層３３４の一様な厚さの生成およびいくつかの不完全性の取り除くために利用される。第１の層３３４は、固まることが可能である。ある１つの例示的な実施形態において、第１の層３３４は、常温硫化（ＲＴＶ）エラストマーのような柔軟な材料である。特に好ましいＲＴＶの１つは、Ｇｅｎｅｒａｌ  Ｅｌｅｃｔｒｉｃの商標名ＲＴＶ６１５の下に市販されている。
【００３４】
図１０を参照すると、一旦、第１の層３３４が固まると、鋳造可能材料である第２の層３４０は、第１の層３３４に注入される。第２の層３４０は、好ましくは一様な厚さを有するように形成される。第２の層３４０はまた、ＲＴＶエラストマーのような柔軟な材料で形成され、かつ好ましくは、第１の層３３４および第２の層３４０は、同じソースから供給される材料で形成される。１つの例示的な実施形態において、第１および第２の層３３４、３４０は、同じ材料で形成される。例えば、Ｇｅｎｅｒａｌ  ＥｌｅｃｔｒｉｃのＲＴＶ６１５は、好ましくは、第１および第２の層３３４、３４０を形成するために用いられる。
【００３５】
第２の層３４０の正確な厚さは、モールドを形成するために用いられる球のモールドコア３５０（図１１）の半径に依存する。より詳細に、モールドコア３５０が第２の層３４０に配置されるとき、モールドコアを３５０を部分的にカプセル化するために（図１２（Ａ））、第２の層３４０は、第１の層３３４に高さｈ３で形成される。図１２（Ａ）の１つの実施形態において、第２の層３４０の高さｈ３は、３０ミクロンの初期厚さを有する第２の層３４０および１５０ミクロンの半径を有するモールドコア３５０に基づいて約２６０ミクロンである。上部で参照した値ｈ３は、単なる例示であり、この値は、いくつかのパラメータ（例えば、第２の層３４０の初期厚さ、およびモールドコア３５０の半径）の関数として用途によって変化することが理解されている。さらに高さｈ３の制約は上述の関係（Ｉ）によって与えられる。このように、モールドの幾何学的な詳細は、球のモールドコア３５０の半径に対する第２の層３４０の厚さに依存すると認識されている。好ましくは、スピンコーティングのような技術は、第２の層３４０が一様な厚さを有することを保証するために第１の層３３４に第２の層３４０を注入するときに利用される。
【００３６】
図１０および１１を参照すると、モールドコア３５０は、モールドコア３５０を第２の層３４０の中央領域に設置することによって配置される。モールドコア３５０は、好ましくは一様に滑らかな表面の球のビードである。モールドコア３５０は、楕円形のような他の形状を有するように球形状を有することに限定されない。モールドコア３５０の選択は、用途に正確に依存し、その半径は、ミクロンサイズ（例えば、１５０ミクロン）であってもよいし、４．５ｍｍのようなより大きな値であってもよいし、あるいは、それらの間の任意の値であってもよい。球のモールドコア３５０は、スチール、サファイアおよびルビーを含む複数の材料から形成され得る。サファイアおよびルビーミクロ球体は、ミクロンサイズで利用可能であり、ファイバーカプラおよび他の光学的用途のような異なる光学的用途で利用されてきた。サファイアおよびルビー球体ビードは、両方とも酸化アルミニウム（Ａｌ２Ｏ３）から作られており、それらの物理的および化学的特性は、本質的に同じである。サファイアおよびルビー球体ビードの両方は、低膨張率（８．４＊１０−６／℃）、良好な球形（０．６４ミクロン）および小さい直径公差（＋／−２．５４ミクロン）を有する。球体モールドコア３５０の寸法が非常に小さくなり得るため（例えば１５０ミクロン）、ルビーは１つの有利な点を有する。つまり、ルビーの赤色によって検出が容易となり、その結果、取扱いが容易となる。
【００３７】
第２の層３４０が固まる前に第２の層３４０に球体モールドコア３５０を配置する際に、表面張力によって、第２の層３４０の材料が球体モールドコア３５０の一部をカバーする。表面張力の増加に伴って、第２の層３４０の材料は、球体表面の上部に向かってモールドコア３５０の球体表面を伝わり、その結果、モールドコア３５０の表面をより広くカバーする。
【００３８】
本モールド製造方法の１つの局面は、表面張力現象に関する不利な点を大きく低減、または削減することを意図している。第２の層３４０を形成する材料は、プリ硬化プロセスに属する。プリ硬化プロセスにおいて、第２の層３４０材料は、所定の温度に、かつ所定の時間加熱される。ＲＴＶ材料のポリマーは、温度に敏感であり、そのためにＲＴＶ材料の特性は、加熱によって影響を受ける。プリ硬化プロセスは、ポリマー鎖の細網化とポリマの結合構造の変化を生じ、この結果、ＲＴＶ材料の粘性が変化する。より具体的には、プリ硬化プロセスは、ポリマー鎖の架橋を誘起する。ポリマー鎖は、より大きくなり、その結果液体ポリマーと空気との間の干渉でともに分子を集める（ｂｒｉｎｇ  ｔｏｇｅｔｈｅｒ）ことがより困難になる。これは、拡張されるためにより多いエネルギーを必要とし、その結果、表面張力は減少する。ＲＴＶ材料の粘性の増加によって、球体モールドコア３５０に汲み出される材料はより少ない。従って、球体モールドコア３５０をカバーするＲＴＶ材料はより少ない。
【００３９】
図１２（Ａ）は、プリ硬化プロセスの結果であり、球体モールドコア３５０に対する第２の層３４０の好ましい高さｈ３を図示する。第２の層３４０がモールドを形成するために利用されるため、以下に記載されるように、第２の層３４０の一部が球体モールドコア３５０をカプセル化することを所望する。好ましくは、第２の層３４０は、球体モールドコア３５０の周囲に高さｈ３で形成される。１つの好ましい高さｈ３は、以下の関係式（ＩＩ）に従って決定される。
【００４０】
ｈ＝ｒ（１＋１／ｎｓ）
ここで、ｒは、球体モールドコアの半径であり、
ｎｓは、レンズを形成する材料の屈折率である。
【００４１】
第２の層３４０の材料が加熱されるべき時間は、第２の層３４０を形成するために利用される材料のタイプ含むいくつかのパラメータに依存する。較正曲線は、材料の異なるタイプに対して経験的に生成され得、１つの例の較正曲線グラフは、図１２（Ｂ）に図示される。図１２（Ａ）はまた、球体モールドコア３５０に対する第２の層３４０の高さｈ３を図示する。これにより、較正曲線と高さｈとの間の関係はより容易に図示される。この例示的な較正曲線グラフは、３０ミクロンの厚さを有する第２の層３４０に基づく。グラフは、第１の較正曲線３６０および第２の較正曲線３７０を含む。第１の較正曲線３６０は、第２の層３４０の材料としてＧｅｎｅｒａｌ  Ｅｌｅｃｔｒｉｃ  ＲＴＶ６１５が利用される場合を表し、第２の較正曲線３７０は、Ｓｙｌｇａｒｄ（Ｒ）シリコン（Ｄｏｗ  Ｃｏｒｎｉｎｇから市販されている）が利用される場合を表す。
【００４２】
較正曲線３６０、３７０は、所与の材料が上述のプリ硬化プロセスの中の適切な時間を規定するために利用される。プリ硬化プロセスは、加熱された材料３４０に球体モールドコア３５０が配置される前になされる。以前に説明したように、材料の高さｈ３が関係式（ＩＩ）に従って計算されることは、望ましい。較正曲線グラフにおいて、ｙ軸は、材料の高さｈ３を表し、ｘ軸は、材料が加熱される時間を表す。材料の初期の厚さは、材料が前述されたプリ硬化プロセスを施されない場合、球体モールドコア３５０の表面の実質的な部分をカプセル化するように予め決定される。開始点から、プリ硬化プロセスの時間が計算され、その結果、モールドコア３５０へのカバー効果は、予め選択した値まで（すなわち、所望のｈ３まで）削減される。材料がプリ硬化プロセスで加熱されるにつれて、モールドコア３５０の、材料で覆われる表面は、次第に少なくなる。時間（ｔ）が無限大に近づくにつれて、曲線は材料の最初の厚さに近づく（この例示的な実施形態においては３０ミクロン）。いいかえれば、ｔが無限大に近づくにつれて、カバー効果は、本質的になくなる。
【００４３】
本用途の正確なパラメータに基づいた適切な較正曲線を利用することによって、ユーザ
は、材料３４０の高さｈ３を含む、モールドの所望の特性が与えられると、ｔの値を容易に決定し得る。１つの例示的な実施形態において、ｔの値は関係式（ＩＩ）（すなわちｈ＝ｒ（１＋１／ｎｓ））に従って決定された高さｈ３に基づいて決定される。図１２（Ｂ）の較正曲線グラフによって図示された例示的な実施形態において、Ｇｅｎｅｒａｌ  Ｅｌｅｃｔｒｉｃ  ＲＴＶ６１５のためのｔの値は、約２分１５秒であり、Ｓｌｙｇａｒｄ（Ｒ）のためのｔの値は、１分よりわずかに少ない。
【００４４】
図１２（Ｂ）に示す校正曲線グラフが、３０ミクロン厚の第２の層３４０に対して規定されており、第２の層３４０の材料がＳｙｌｇａｒｄ（登録商標）またはＧｅｎｅｒａｌ  Ｅｌｅｃｔｒｉｃ  ＲＴＶ６１５のいずれかであることが理解される。それ故、第２の層３４０の厚さおよび／または材料そのものが変更される場合には、他の校正曲線が使用され得る。当業者は、球形モールドコア３５０の挿入前の材料の初期高さｈ、球形モールドコア３５０の半径、使用されるシリコン材料のタイプ等の制御変数に基づいて、多くの校正曲線グラフが経験的に作成され得ることを理解する。
【００４５】
一旦第２の層３４０の所望の高さｈ３が決定されると、第２の層３４０を形成する材料が、期間（ｔ）の間、加熱される。この期間（ｔ）は（ａ）ｙ軸に平行で、高さｈ３を含む線と（ｂ）それぞれの校正曲線との間の交点によって決定される。関係（ＩＩ）を満たす高さｈ３に対応する期間（ｔ）の間に材料を予め硬化させることで、表面面張力現象は制御される。これは、第２の層３４０内の球形モールドコア３３０の位置決めにおいて、材料により覆われる球形モールドコア３５０の量を制御する結果になる。これは、球形モールドコア３５０に関する材料３４０の高さｈ３を適切に調整することを可能にし、より詳細には、材料３４０がモールドを形成するために用いられるので、この予め硬化させるプロセスは、モールド寸法をいっそう精度よく制御することを可能にする。有利にも、これは非常に高精度の寸法（マイクロサイズ）およびプロファイルのレンズを生成させることを可能にする。
【００４６】
図１１および図１２（Ａ）および図１２（Ｂ）を参照して、第２の層３４０を加熱した後、選択期間（ｔ）の間、球形モールドコア３５０は第２の層３４０の中央領域に配置される。第２の層３４０は、第１の層３３４および基板３３０の上に形成される。第１の層３３４が固化されるので、球形モールドコア３５０は、上面３３５上で静止する。第２の層３４０は、球形モールドコア３３０の上部３５１が、直径ｄの孔口３３７を通って上面３４１からはみ出し、開口部３３７の周りの大きく切り取られた縁３０８を作成するように高さｈ３で上面３４１を定義する。前に述べられたように、第２の層３４０の高さｈ３は、関係（Ｉ）によって制約され、従って、モールドの幾何学的詳細は、球形モールドコア３５０の半径に対する、第２の層３４０の厚みに依存する。
【００４７】
構造がこのような切り取られた縁３０８を有する、モールドを再利用するために、第２の層３４０は柔軟な材料で形成され、それ故、前に述べられたシリコンエラストマは、適切な材料である。１つの例示的な実施形態において、ＲＴＶエラストマは、ポリマー、クロスリンカーおよび触媒を混合することで作られる。この材料が室温で硬化する一方、この材料は一般的に、８０℃の高温で指定された期間（例えば４５分〜２時間）の間、固化する。ひとつの好適なＲＴＶエラストマは、ビニール基を有するポリジメチルシロキサンの第１の部分およびプラチナム触媒および水素化珪素（Ｓｉ−Ｈ）基を含むクロスリンカーの第２の部分を含む。一旦混合されると、水素化珪素基がビニール基と共有結合を形成する。
【００４８】
図１３を参照して、一旦第２の層３４０が固化すると、レンズのキャビティ３７０（図１４）を定義するように球形モールドコア３５０は除去される。このように、ソリッドイマ−ジョンレンズ構造を生成するためのモールドが生成される。モールドとレンズとの間の接合の機会を最小化するために、非粘着層を形成するように酸素プラズマで表面を処理する。酸素プラズマは、効果的にシリコンの第２の層３４０の反応性作用を抑え、かつこの層がレンズに固着することを防ぐ。これは、レンズのキャビティ３７０（図１４）から、レンズを容易に除去することを可能にする。シリコンの反応性作用を抑制する他の方法が、意図された使用に適切でありさえすれば、用いられ得られることが理解される。
【００４９】
図１５および図７を参照して、ソリッドイマ−ジョンレンズ構造３００は、成形材料をレンズのキャビティ３７０へ注入することで生成される。ソリッドイマ−ジョンレンズ構造３００のソリッドイマ−ジョンレンズ部分３０２が形成される成形材料は、一般的にレンズのキャビティ３７０を充填するだけではなく、第３の層３９０を形成するように、第２の層３４０上に注入される。このステップにおいて、モールドは一般的に第３の層３９０の形成を促進するようにシャーレのようなコンテナ（図示せず）内に配置される。第３の層３９０は、レンズのキャビティ３７０上の上面３９２を定義する。第３の層３９０は、第３の層３９０の成形材料が固化する場合、ソリッドイマ−ジョンレンズ構造３００の本体部分３０６を形成する。このように、ソリッドイマ−ジョンレンズ構造の本体部分３０６は、ソリッドイマ−ジョンレンズ部分３０２と一体化して成形される。
【００５０】
第３の層３９０が固化された場合、本体部分３０６およびソリッドイマ−ジョンレンズ部分３０２を含むソリッドイマ−ジョンレンズ構造３００が形成される。ソリッドイマ−ジョンレンズ構造３００は、その後、図１６に示したようにモールドから除去される。モールド内でＳＩＬ構造３００が作られる材料は、モールドが損傷するか、そうでなくても望まないように歪む温度より低い温度で、液体として注入され得る、適切で視覚的に透明な材料のいずれかであり得る。ＳＩＬ構造３００は硬化して、一般的に堅いソリッドまたは柔軟なソリッドになり得る。第１の実施形態のＳＩＬ構造５０と同様に、第２の実施形態のＳＩＬ構造３００は、好ましくは、第１の実施形態を参照して、本明細書に前にリストアップされたポリマーを含む低温形成のポリマーから形成される。従って、レンズの材料は、Ｇｅｎｅｒａｌ  Ｅｌｅｃｔｒｉｃ  ＲＴＶ６１５を含む柔軟なシリコンエラストマであり得、同じ材料がモールドそれ自体を作成するために用いられる。
【００５１】
モールドが作られる成形材料は、変形が可能であり、これにより、ソリッドイマ−ジョンレンズ構造３００が作られる成形材料が固化し、かつモールドから除去される場合、マウスに隣接するモールドの領域は、変形が可能であり、それ故、ソリッドイマ−ジョンレンズはそこを通過することが可能である。モールドは上記特性を有する材料から形成されるので、モールドは再利用可能であり、これは大幅なコストの節約を達成する結果になる。
【００５２】
図７を再度参照して、ソリッドイマ−ジョンレンズ構造３００は、構造それ自体を通って延びる通路において、観察領域３１０を含む。図１５を参照して、この通路は、例えば第３の層３９０を定義する成形材料が固化するよりも前に、第３の層３９０の細長いモールドコアを位置決めすることによって、任意の適切な方法で形成され得る。この通路は、通路５２（図１）の形成を参照して以前に概要が述べられたものを同じステップを用いて、形成される。他の実施形態において、ベース部分３０６は、実際には、２つのセクションから形成される。第１のセクションは、第２のセクションとは別々に形成され、観察領域３１０を含むベース部分３０６のセクションを含む。この第１のセクションの上面は、ベース部分３０６の第２のセクションが、レンズ部分３０２およびベースの部分３０６（少なくとも、その上面３０４）の上部セクションを含む状態で、観察領域３１０の少し上に位置している。２つのセクションが、柔軟なエラストマから形成され、その後、プラズマ接合またはオフレイシオコンビネーション等の適切なプロセスを用いて、他方と一体化して接続される。前に述べたように、１つの好適なＲＴＶエラストマは、実際、ＲＴＶエラストマを形成する所定の比に従って混合された２つの部分から形成される。例えば、１つの例示的ＲＴＶエラストマは、試薬の全てが費やされる完全な反応を生じる１０：１（第１の部分：第２の部分）の割合に従って混合される。オフレイシオコンビネーションにおいて、一体化して接合される２つのエラストマー層は、異なる割合によって混合される。例えば、ベース部分３０６の第１のセクションは、３０：１の割合で混合され得、一方、第２のセクションは、５：１の割合によって混合され得る。これらのオフレイシオセクションの両方が、ある試薬を過度に含み、２つが互いに接触して２つが配置され硬化される場合、セクションの２つの接触する界面は、過剰の試薬がこれらの表面に存在することにより接合する。
【００５３】
以下の例は、１つの実施形態に従って、ＳＩＬレンズ構造３００を生成する１つの例示的プロセスを示す。この例は、単に例示のためであって、この製造プロセスおよび／またはＳＩＬレンズに制限されないことが理解される。
【００５４】
（実施例１）
ＳＩＬのモールドを作成するために、半径が１５０ミクロンの微小球が用いられる（Ｒｕｂｙ  ｂａｌｌ  ｌｅｎｓ、Ｅｄｍｕｎｄ  ｉｎｄｕｓｔｒｉａｌ  ｏｐｔｉｃｓ）。
【００５５】
モールドが形成される材料（この場合、シリコン）は、好ましくは、使用前に最大４時間、準備される。完全に製造するには多くの時間を費やすので、シリコンは開始前に早急に混合される。１０：１で３０グラムのシリコンを準備するために、２つの部品（ＧＥ  ＲＴＶ６１５Ａを２７グラムおよびＧＥ  ＲＴＶ６１５Ｂを３グラム）を混合し、Ｅｙｅｎｃｅ  Ｈｙｂｒｉｄ  Ｍｉｘｅｒ（１分間の混合および２分間の消泡）を使用する。ＲＴＶを注いだとき、いくつかのバブルが出現する場合、１または２分間再度消泡を行うことが有用である。
【００５６】
１ｍｍの基板が用いられ、その基板を１０００ＲＰＭのスピンコーター上に置き、かつアセトンで１分間流すことによって洗浄される。基板のサイズは、特に重要ではないが、プラスチックディッシュの使用は、そのディッシュが十分に平らではないので、避けなければならない。
【００５７】
ＲＴＶの第１の層を作成するために、バキュームによって固定された基板上に新しいＲＴＶを注ぎ込む。完全に基板を覆い、ウッドトングデプレッサーでバブルを除去する。その後、１分間、（１５秒の２つの傾斜を有するように）７００ＲＰＭでスピンコーターを開始する。回転後、覆われたシャーレ内にカバースリップを置き、８０℃で３分間焼く。
【００５８】
基板をその後、オーブンから取り出し、２分間冷却し、スピンコーターへ戻す。未硬化のＲＴＶを新たに多量に注ぎ、１分間、（１５秒の２つの傾斜を有するように）７００ＲＰＭで回転させる。これにより、カバリング効果を校正するために使用される３０ミクロン厚の層を作成する。３０ミクロン厚は、最小の厚みであり、未硬化のＲＴＶ／Ｓｙｌｇａｒｄ（登録商標）を用いて、完全にモールドコア（半径１５０ミクロン）を覆う。
【００５９】
図１２（Ｂ）の校正曲線は、その後、所望の層の高さに基づいて予めの硬化プロセスの期間を決定するために用いられる。
【００６０】
２分後に、以下のことを可能な限り早く行う。事前にイソプロパノールで洗浄され、１分間ＴＭＣＳで処理された１つのモールドコア（半径＝１５０ミクロンのルビーボール）を操作して、基板の中央に放出する。ボールがピンセットにくっついていても、ピンセットは未硬化のＲＴＶに接触するべきではない。さもなければ、カバー効果はかなり緩和され、もはや対称でなくなる。アセトンで洗浄され、乾燥した２つのピンセット（数分間オーブンに保持された）が用いられることは有用であり得る。基板をオーブンに置き直し、その後、４５分間加熱する。
【００６１】
オーブンから基板を取り出し、２分間冷却し、顕微鏡（３０倍を推奨）下で操作する。非常に鋭利なピンセットを使用すると、モールド表面を引っかくので、好ましいツールではない。平らなピンセットは、モールドを傷つけないので、よりよいツールである。モールドコアはこのツールを用いて除去される。
【００６２】
イソプロピルおよびアセトンを用いて、モールドの任意のゴミおよび残留シリコンを洗浄し、モールドをその後、数分間オーブンに置き、その後、基板上のモールドをプラズマ処理機械内へ移動する。酸素プラズマ内で２分間燃焼する。
【００６３】
基板は、その後、ウッドトングディスプレッサを用いて、ディッシュの底から１センチメートルのところのシャーレ内に置かれ、過剰なシリコンが注ぎ込まれる。基板の底は、どのようなシリコンもあってはならない。バキュームを用いずに、シリコンで孔を充填することは非常に困難なので、シャーレは平均２０分間、脱ガス機械内に置かれなければならない。モールド表面から全てのバブルは消滅されるべきである。基板は、スピンコーターに置かれ、１分間、（１５秒の２つの傾斜を有するように）７００ＲＰＭで回転する。こうして、レンズの正しい厚さの平らな表面を作成する。基板は、その後、新しいシャーレに置かれ、８０℃で、４５分間加熱される。
【００６４】
新しい層は注意深くモールドから剥がされる。例えば、円刃刀が最上部から基板までカバースリップの周りを切り取るために用いられ得る。シリコン境界は、基板から除去される。レンズから、かなり離れて新しい層に軽くスクラッチができると、そのスクラッチに平らなピンセットの挿入を試みる。ピンセットは新しい層を持ち上げる。その後、カバースリップの両側で、この層を持ち上げ、レンズの周りを引っかく。丸い表面は、孔を離れ、層に残り、操作および使用が容易になる。このように、例示的ＳＩＬレンズ構造３００は作られ得る。
【００６５】
さらに別の実施形態において、異なったタイプのレンズは、図１７で示され、一様に４００で表わされる。レンズ４００は、ある側が凸状の表面であり、かつ反対側が凹状の表面であるために、多くの場合、メニスカスタイプであると言われるタイプである。レンズ４００は、ＳＩＬ構造３００の特性と同様のいくつかの特性（すなわち、半球形状、集光および集束における改善された効率）を有し、レンズ４００は、ＳＩＬ構造３００と共に用いられる相補的なレンズとしての特別の用途を見い出す。レンズ４００は，屈折率ｎｓを有するレンズ部分４１０および集積本体部分４２０を含む。レンズ部分４１０は、本体部分４２０の上面４２２上の最上の高さｈ４に配置される。
【００６６】
レンズ４００のレンズ部分４１０は、凸形状の第１の表面４２５および凹形状の反対の第２の表面４１１を有する。レンズ４００は、本体部分４２０に形成されたキャビティ４３０をさらに有する。キャビティ４３０は、レンズ部分４１０の下に形成され、そこで位置合わせされる。キャビティ４３０は、本体部分４２０の第２の表面４２３から測定されるような深さｈ５を有する。用途に応じて、ｈ５は約１０ミクロンから約１センチメートルであり得、１つの例示的な実施形態において、約２９０ミクロンである。深さｈ５の値は、その中で受け取ったレンズの曲率半径、表面４１１の曲率半径およびサンプルの位置の関数である。好ましくは、表面４１１と表面４２５との間の垂直変位は、屈折率によって分割された表面４１１の曲率半径によって与えられる。図示された実施形態において、キャビティ４３０は、形状が弓状で、一般的に半球の形状にほぼ等しい。
【００６７】
メニスカスタイプのレンズ４００は、照明の非常に大きい立体角（例えば、約４．４ステラジアンから６．３ステラジアン）を捕えるように設計され、検出要素（図示せず）に光をより完全に向け直すように作用する。より具体的には、メニスカスタイプのレンズ４００の第１のレンズ表面４２５および第２のレンズ表面４１１は、前に述べた利点を提供するように注意深く設計される。第２の表面４１１は、このレンズ表面を横切るサンプルからの光が、曲がらない（この光は偏向されない）ように構成される。光は、レンズ部分４１０を通って進み、第１の表面４２５は、光線がこのレンズ表面を横切り、レンズ部分４１０に隣接する媒体に入射する際にさらに偏向するように構成される。この偏向は、光線が、より垂直に、平行な方向を有するように曲げられる（向き直される）ことである。このように光を曲げることは、光を検出要素へ向き直させ、開口数（ＮＡ）を増加させる結果になる。
【００６８】
メニスカスタイプのレンズ４００は、ＳＩＬ構造３００（効果的なコレクタおよびフォーカサーとして動作する）と組み合わせて用いられるように特に調整される。レンズ４００と組み合わせてＳＩＬ構造が用いられる、１つの例示的な実施形態において、メニスカスタイプレンズ４００は、第２の表面４１１の中央が、レンズ部分３０２（図７）によって作成されるサンプルのバーチャルイメージの位置にマークするように設計される。その上、第１の表面４２５の上部から、レンズ部分３０２によって作成されたバーチャルイメージまでの距離が、好ましくは関係（ＩＩ）で決定される。例えば、ある例示的な実施形態に従うと、この距離は、約２８０ミクロンであるが、精度の高さが要求される用途に応じて１０ミクロンから１センチメートルまで拡大され得る。それ故、レンズ部分４１０は、従来の製造方法を用いて通常得ることができる場合よりもはるかに高度に、半球にほぼ等しい形状を有し、前に述べたような利点を提供する。
【００６９】
レンズ構造４００を製作する方法は、図１８〜図２８Ａを参照して説明される。図１８を参照して、ベース壁および４つの周辺の直立した側壁を定義する、一般的に浅いディッシュの形状であるコンテナ４４０は、モールド用のハウジングを提供する。メニスカスタイプレンズ４００を製作するために、モールドが形成される。モールドを形成するために、モールドが形成される成形材料の第１の層４５０が、コンテナ４４０に注入される。好ましくは、第１の層４５０は、スピンコーティングのような従来技術を使用することで、均一な厚さを有するように注入される。
【００７０】
第１の層４５０を注入した後、モールドコア４６０は図１９に示されるように第１の層４５０上のコンテナ４４０内に位置付けられる。この実施形態において、第１の層４５０は、その上に配置されたモールドコア４６０より前に固化される必要はない。事実、モールドコアの上部部分４６２は、モールドを形成するために用いられる部分なので、モールドコア４６０は、コンテナ４４０上に座ることが可能である。第１の層４５０は、その後、固化して、モールドとレンズとの間の結合の機会を最小限にし、反粘着性層（図示せず）を形成するように、第１の層４５０が、酸素プラズマで処理される。
【００７１】
他の実施形態では、モールドコア４６０は、均一に滑らかな表面の半球ビードであり、ミクロサイズを含む多くの寸法で利用し得る。例えば、１つの実施形態において、モールドコア４６０は、約１５０ミクロンから４．５ミリメートルの半径を有し得る。しかし、半径は、製造され得るレンズの寸法により選択され、半径は、いくつかの用途において、１５０ミクロン未満、または４．５ミリメートルより大きくなり得ることが理解される。
【００７２】
図２０を参照して、成形材料の第２の層４７０は、コンテナ４４０へ注入される。第２の層４７０に十分な厚みがあり、これにより、第２の層４７０は、剛体形状を有するかぎりは、第２の層４７０の厚さは重要ではない。１つの実施形態において、第２の層４７０は、約５ミリメートルまたはそれ以上の厚みを有する。第２の層４７０はその後、固化する。
【００７３】
図２１を参照して、第２の層４７０が固化すると、第２の層４７０は、第１の層４５０およびモールドコア４６０から除去される。キャビティ４７１は、固化される前にこの第２の層４５０に向かってはみ出すモールドコア４６０により第２の層４５０に形成される。酸素プラズマ処理は、容易に第２の層４７０の除去を促進する。好ましくは、２つ以上の位置決め孔（図示せず）は、完全な構造（すなわち、覆いかぶさる第１の層４５０および第２の層４７０）を通って、第２の層４７０の除去の前に形成される。これらの位置決め孔は、モールドコア４６０から離れた位置で形成される。位置決め孔は、層の正しい位置を確実にするために、位置決めピン（例えば、スタブアダプタ）を受け取る。１つ以上のモールド内に埋め込まれる可視のマーカーのように、他のアライメント手段も使用され得る。残りの構造から第２の層４７０を分離した後に、第２の層４７０の下面は、反粘着性層（図示せず）を形成するように酸素プラズマで処理される。
【００７４】
図２１および図２２Ｃを参照して、精度よく制御されたモールディング方法のパラメータの１つは、モールドの２つの部分の間の距離である。この間隔とは、キャビティ４７０のポイント４７３が、試験中の対象から所定の距離に位置するようになっている。１つの実施形態において、ポイント４７３は、図２９に示すようにレンズ４００と組み合わされた場合、ＳＩＬ構造３００によって作成されたバーチャルイメージから第１の距離に置かれる。この第１の距離は、ｒ（１＋１／ｎｓ）と等しい（ここで、ｒは球形モールドコア４６０の半径であり、ｎｓは屈折率である）。これは、前に述べた関係（ＩＩ）である。
【００７５】
モールドの第１の部分は、第２の層４７０であり、モールドの第２の部分は第１の層４５０である。２つのモールド部分を各々から精度よく遠ざける１つの方法は、他方の層から分離した既知の厚みの第３の層４８０を形成することである。この第３の層４８０の厚みは、精度よく制御され、その後、十分な寸法の開口部４８２が第３の層４８０に形成される。第３の層４８０を形成する１つの方法を、図２２Ａから図２２Ｃに図示する。図の中で、ステップ（Ａ）において、成形材料は、コンテナ４８３へ注入され、コンテナ４８３は、第３の層４８０を形成するように、所定の厚みまで酸素プラズマで処理される。ステップ（Ｂ）では、開口部４８２は、第３の層４８０に形成される。ステップ（Ｃ）において、第３の層４８０は、コンテナ４８３から除去され、酸素プラズマで処理される。
【００７６】
図２３を参照して、第３の層４８０は、第１の層４５０上に配置され、これにより、モールドコア４６０は開口部４８２内に位置決めされる。開口部４８２が大きくなり、モールドコア４６０のみならずモールドコア４６０周りの第１の層４５０のセクションも開口部４８２を通して露出される。第２の層４７０は、その後、第３の層４８０の上部に注入され、位置決め孔は、第３の層４８０に形成される。これにより、３層全ての位置決め孔は、一列に並ぶ。位置決めピンは、好ましくは、位置決め孔へ再挿入される。第１の層４５０上の第３の層４８０の配置後、モールドの第２部分が第１の層４５０および第３の層４８０の組み合わせによって定義される。このように、メニスカスタイプのレンズ４００を生成するためのモールドが、生成される。
【００７７】
第１の層４５０、第２の層４７０および第３の層４８０は、前に述べた実施形態のモールドを形成するために適切な、前に述べた材料（例えば、Ｓｙｌｇａｒｄ（登録商標）またはＧｅｎｅｒａｌ  Ｅｌｅｃｔｒｉｃ  ＲＴＶ６１５のようなシリコンポリマー）から生成され得る。
【００７８】
図２４および図１７を参照して、メニスカスタイプのレンズ４００は、モールドの第２の部分（第１の層４５０および第３の層４８０）からモールドの第１の部分（第２の層４７０）を最初に分離することによって生成される。メニスカスタイプのレンズ４００のレンズ部分４１０が形成される成形材料は、通常、第２の層４７０上に注入され、これにより、成形材料は、キャビティ４７１だけでなく、このキャビティ４７１を包囲する領域も充填する。成形材料は、さらに、第１の層４５０および第３の層４８０上に注入され、これにより、成形材料は、第３の層４８０の開口部４８２を充填する。この成形材料は、２つのモールド部分の間に中間層を形成する。
【００７９】
図２５を参照して、第１および第２のモールド部分は、その後、互いに嵌合され、そして、第１のモールド部分と第２のモールド部分との間の適切な重ね合わせを保証するために、位置合わせピンが位置合わせ穴の中に挿入される。完全に組み立てられたモールドは、その後、メニスカスタイプのレンズ４００を形成する成形材料が適切に硬化することを保証するために、所定の期間の間、加熱される。所定の期間が経過した後、組み立てられたモールドは、加熱装置から除去されて、冷却が可能になる。第１のモールド部分（第２の層４７０）は、図２６に示されるように、その後、第２のモールド部分（第１の層４５０および第３の層４８０）から注意して除去される。第１のモールド部分は、再利用できるように注意して保管されるべきである。
【００８０】
次に、レンズ４００を形成する中間層を含む第３の層４８０は、図２７および図２８Ａに示されるように、モールドの第１の層４５０から除去される。図２８Ａを参照して、４８５に一般的に示され、かつ、メニスカスタイプのレンズ４００を形成する中間層は、その後、第３の層４８０から除去され、これにより、第３の層４８０が再利用されるようにする。一旦メニスカスタイプのレンズ４００が第３の層４８０から除去されると、モールドは、メニスカスタイプのＳＩＬを形成する成形材料を注入する前の、図２３に示されるものと同じに見える。従って、図２８Ｂに示されるように、中間層４８５は、本体部分４２０だけでなく、メニスカスタイプのレンズ４００のレンズ部分４１０も形成する。このようにして、本体部分４１０は、レンズ部分４１０と一体成形される。
【００８１】
他の実施形態の場合のように、後述のモールドを用いてメニスカスタイプのレンズ４００を製作する材料は、視覚的に透明な任意の適切な材料からでき得、モールドが破損するか、または、そうでない場合、所望でない変形を起こす温度未満の温度の液体として注入され得る。好ましくは、レンズ材料は、柔軟なシリコンエラストマであり、ある例示的材料は、モールド部分（Ｇｅｎｅｒａｌ  Ｅｌｅｃｔｒｉｃ  ＲＴＶ６１５）を形成するために用いられるシリコンエラストマである。
【００８２】
メニスカスタイプのレンズ４００のプロファイルは、成形方法において、いくつかの技術を用いる、図２８Ｃに示されるプロファイルとは異なり得ることが理解される。図１８、図１９および図２８Ｃを再び参照して、第１の層４５０を酸素プラズマ処理にかけ、かつ、第２の層４５０を第１の層４５０上に注入する前に、モールドコア４６０の周囲の第１の層４５０の上面が研削され得る。例えば、円刃刀等の刃物は、モールドコア２６０の周囲の第１の層４５０の材料を切断するために用いられ、これにより、成形コア４６０の周囲の第１の層の表面プロファイルを変更する。図２８Ｃは、第１の層４５０を選択位置で切断することによって取得されるメニスカスタイプのレンズ４００’の１つの例示的プロファイルを示す。成形コア４６０（図１９）の周囲の第１の層を正確に切断することによって、後で形成されるレンズの形状が正確に制御される。図２８Ｃは、ＳＩＬ構造３００と共に用いられるメニスカスタイプのレンズ４００’’を示す。
【００８３】
以下の実施例は、１つの実施形態による、メニスカスタイプのレンズ４００を製作する１つの例示的プロセスを示す。この実施例は、例示に過ぎず、現在の製造プロセスおよび／またはレンズ４００を限定しないことが理解されるべきである。
【００８４】
（実施例２）
メニスカスタイプのレンズ４００の１つの例示的モールドを生成するために、半径が３９５ミクロンの微小球（「ビード」）が用いられる（Ｒｕｂｙ  ｂａｌｌ  ｌｅｎｓｅｓ、Ｅｄｍｕｎｄ  ｉｎｄｕｓｔｒｉａｌ  ｏｐｔｉｃｓ）。このサイズは、実施例１のＳＩＬを覆うために必要とされる約３６０ミクロンの最小サイズに非常に近い。
【００８５】
必要とされる量のシリコンが大きいシャーレに注がれる（このサイズのビードを用いて正しい高さを達成するために、層の厚さは、正確に約２８０ミクロンである必要がある）。シリコンがシャーレの中心に注がれ、その後、シリコンがシャーレの縁に届くまで、シャーレを３００ＲＰＭで回転させる。
【００８６】
この皿は、ビードを置く前に、数分（５〜６分）間、オーブン内に配置される。ビードをＴＭＣＳで処理し、その後、これをシャーレの中心に置く前に、アセトンで洗浄することが望ましい。この皿は、その後、８０度のオーブン内に４５分間配置される。
【００８７】
ビードの下で硬化したシリコンの層は必要はなく、ビードは、シャーレの底部に位置してもよい。なぜなら、ビードの上部しか用いられないからである。シリコンは、ビードの上部の周囲で上述のように挙動するが、大きい面が用いられるので、層の平均厚さは２８０ミクロンである。
【００８８】
シャーレがオーブンから取り出され、そして、数分間冷却される。その後、これを酸素プラズマで２分間処理し、新しいシリコンを注ぐ。この新しい層の厚さは、全く既知でなくてもよく、硬質であるために十分な厚さであればよいが、好ましくは、この層は、少なくとも約５ｍｍ厚である。硬化中に生じ得るマイクロバブルを防ぐために、ガス抜き機を使用することが望ましい。皿は、少なくとも１時間加熱され、その後、冷却される。
【００８９】
新しい層を剥離する前に、モールドの２つの部分を位置合わせするために、完成したデバイスに、ビードから離れた位置に２つの穴を開けることが非常に有用である。（Ｌｕｅｒ  Ｓｔｕｂ  Ａｄａｐｔｅｒの使用は、この作業を容易にする）。
【００９０】
シリコンは、硬化すると縮むので、剥離（２つの部分が共に収縮する）の前に、シャーレから両方の層が取り出される。上部層を取り出し、これを酸素プラズマで２分間処理する。
【００９１】
正確に制御するための１つのパラメータは、モールドの２つの部分間の距離であり、これを達成するために最も便利な方法は、正しい厚さの層を作製し、その後、穴を切り取ることである。２８０ミクロンの層を取得するために、新しいシリコンを正確にシャーレの中心に注ぎ、その後、シリコンが縁に接着するまで、３００ＲＰＭで回転させる。この層を酸素プラズマで２分間処理し、その後、これを２つの部分の間に置き、スタブアダプタ（Ｓｔｕｂ  Ａｄａｐｔｅｒ）を押し付け、そして元に戻して正しい位置に穴を開ける。
【００９２】
モールドの両側に、余った新しいシリコンを注ぐ。バブルを上部層の穴からバブルを取り出すために、ガス抜き機を用いる。
【００９３】
２つの構成部分を接合し、２つのスタブアダプタを押し付け、そして元に戻す。アセンブリの最上部に金属でできた重い構成部分を載せ、少なくとも１時間３０分の間、オーブン内に配置する。
【００９４】
シャーレがオーブンから取り出され、冷却され、その後、アセンブリからスタブアダプタが取り出される。
【００９５】
上部層を注意して剥離し、これを清潔に保つ。これは、完全に再利用できる。
【００９６】
中間層を剥離し、その後、この層からレンズを取り出し、これにより、この層を再び用いることができる。このようにして、モールドが形成される。
【００９７】
本成形方法の利点は、従来の製造方法を用いて一般に取得可能であるよりも、レンズ部分４１０が、はるかに半球状に近いことである。その結果、レンズ４００は、改善された集光特性、さらに、改善された光集束（ｌｉｇｈｔ  ｆｏｃｕｓｉｎｇ  ｐｒｏｐｅｒｔｉｅｓ）特性を有する。
【００９８】
図７および図１７を参照して、ＳＩＬ構造３００は、ＳＩＬ構造５０に関して述べられたものと同じ応用例において用いられ得る。例えば、ＳＩＬ構造３００は、小型顕微鏡の応用を含む従来のイメージングシステムにて用いられ得、ＳＩＬ構造３００は、さらに、血球計算器または高性能スペクトロメータ等の集光システムにおいて用いられ得る。ＳＩＬ構造３００のさらなる応用例は、蛍光検出を強化するために、レンズのアレイの形態でスクリーニング用マイクロアレイと関連付けられる。これらのアレイは、ＣＣＤの集光効率を改善するために用いられ得る。ＳＩＬ構造３００は、光の効率的なコレクタとしてのみでなく、光を集中かつ集束する効率的な手段としても機能し、この潜在的応用例は広範囲におよぶ。
【００９９】
メニスカスタイプのレンズ４００は、ＳＩＬ構造３００および５０に関してすでに列挙された潜在的応用例のすべてを含む多数の応用例において、単独で用いられ得る。さらに、メカニカスタイプのレンズ４００は、レンズ部分４１０が表面と接触しないので「コンタクト」レンズではないため、メカニカスタイプのレンズ４００は、倍率特性を維持し、さらに、開口数（ＮＡ）を大きくする。しかしながら、ユーザは、レンズを表面と接触するように配置することを強いられず、従って、メニスカスタイプのレンズ４００のレンズ部分４１０は、表面に対して容易に移動する。この特徴は、（１）一般に、レンズと媒体との間にエバネッセント波結合がないので、ＣＤバーナおよびデータストレージのために、（２）高解像度で表面検査するために、非常に有用であり得る。メニスカスタイプのレンズ４００単独での他の潜在的使用は、メニスカスタイプのレンズ４００が、内側に空き空間（レンズ部分の下部の本体部分に形成されたキャビティ）を有するＳＩＬ構造と類似であることである。この構造は、ランプ、ＬＥＤ等から発出する光線の角度の広がりを低減するために有用であり得る。
【０１００】
図２９を参照して、１つの例示的応用例において、メカニカスタイプのレンズ４００は、小型顕微鏡等のイメージングシステムにおいてＳＩＬ３００と組み合わされる。この配置で、メカニカスタイプのレンズ４００は、ＳＩＬ３００の上に配置され、これにより、ＳＩＬ３００のレンズ部分３０２は、レンズ部分３０２の上部分３１１がキャビティ４３０を形成する壁のいずれの部分とも接触することなく、メニスカスタイプのレンズ４００のキャビティ４３０内に配置される。レンズ４００の上部分３１１と下面との間の距離は、距離ｄ２によって制御される。好適な実施形態は、ｄ２が、０よりも大きく、従って、レンズが互いに接触しない。
【０１０１】
メニスカスタイプのレンズ４００の本体部分４２０の下面４２３は、図２９に示されるように、ＳＩＬ構造３００の本体部分３０６の上面３０４に対して据えるように配置され得る。２つのレンズ構造３００、４００は、任意の数の従来技術を用いて、適切である限り貼り合わせられ得る。例えば、下面４２３は、（例えば、プラズマ接合またはオフレシオコンビネーション（ｏｆｆ  ｒａｔｉｏ  ｃｏｍｂｉｎａｔｉｏｎ））で）上面３０４に接合され得る。２つのレンズ構造間の接合等を促進する他の技術が用いられてもよいことが理解される。レンズ構造３００、４００は、柔軟なエラストマ材料で形成されるので、これらは、イメージングシステムの、光検出システム等のハウジングと一体化するように取り付けられることが容易であり得る。
【０１０２】
ＳＩＬレンズ構造とメニスカスタイプのレンズとの組み合わせを用いることによって、システムの応用が広範囲になることが理解される。例えば、この組み合わせは、光学特性により、光の入射点を４分の１に縮小する。この特徴は、ＣＤバーナおよび／またはデータストレージの性能を改善し、かつ、フォトリソグラフィの応用において有用であるように活用され得る。レンズの組み合わせは、さらに、非常に費用効果的な製造プロセスおよび低材料コストで、簡単な光学素子で利用可能な集光を著しく改善する。例えば、ある応用例は、光を無限領域に送る集光光学素子を有するアレイである。このアレイは、正確に垂直軸に沿って位置することを必要としない簡単な光学装置でスクリーニングされ得る。蛍光を読み出すモバイルヘッドは、例えば、従来の装置よりも明るくなり得る。
【０１０３】
メニスカスタイプのレンズ４００と組み合わされるＳＩＬ構造３００を用いる他の潜在的応用例は、（１）蛍光検出、または、それどころか光検出だけを必要とするセルソータおよび他の応用と、（２）マイクロサイズであるために光ファイバの最上部に配置され得る顕微鏡、さらに、内視鏡が、一体型顕微鏡を備えるように設計され得、一般に、レンズは、従来の顕微鏡では達し得ない場所で顕微鏡として検出および機能することを可能にするように配置され得ることと、（３）格子／プリズムが組み込まれた顕微分光測光器、（４）高精度で液体内の拡散係数を測定し、さらに、フォトブリーチングの後、蛍光回復と呼ばれる技術を用いることによって、液体中に拡散する粒子の正確なサイズが決定され得、おそらく、タンパク質間の結合性が計算され得るシステムと、（５）実効的共焦点顕微鏡、（６）エバネッセント波（プリズムによって、対物レンズを通じて、または延伸された光ファイバを用いて生成される）を用いて、単一分子の検出が可能であり得ることと、蛍光回復分光およびエバネッセント波等の技術の組み合わせが、液状媒体の検出を非常に実効的にし得、表面の近傍にある分子、密度、および他の分子を搬送する表面との相互作用、さらに、チップが、相互作用をスクリーニングし、薬物親和度の特徴付けを自動化するように設計され得る。
【０１０４】
ここで、図３０を参照して、例示的イメージングシステム１０００が示される。例示的イメージングシステム１０００は、複数のレンズが所定の順序、および所定の間隔で配置されたハウジング８００を有する小型顕微鏡の形態である。好ましくは、モノリシックの小型顕微鏡構造を形成するために、レンズは、ハウジング８００と一体化するように接続される。ある例示的使用目的によると、小型顕微鏡１０００は、小さい寸法、例えば、約１０ｃｍの長さを有するように設計される。ハウジング８００の第１の端部８１０にて、レーザまたはＬＥＤ等の光源８２０がある。光源８２０は、所定の波長の光を発する。反対側の端部８３０にて、光が光源８２０とイメージ検出器８４０との間に配置された種々のレンズを通過すると生成される拡大およびフォーカスされたイメージを感知するようにＣＣＤカメラ等のイメージ検出器８４０が提供される。
【０１０５】
小型顕微鏡１０００において用いられる種々のタイプのレンズについて以下に記載される。
【０１０６】
システムは、ＳＩＬ構造３００と共にメニスカスタイプのレンズ４００を備える。レンズ４００とＳＩＬ構造３００との間の配置は、好ましくは、図２９に関して詳細に説明されたものと同様である。小型顕微鏡は、さらに、ＳＩＬ構造３００の下、および、より具体的には、観察領域３１０の下に配置されるレンズ６００をさらに備える。レンズ６００は、ＳＩＬレンズ構造３００と位置合わせされ、これにより、このレンズは、ＳＩＬレンズ構造３００の選択領域上に光をフォーカスする。ある例示的実施形態において、レンズ６００は、コンデンサのソリッドイマージョンレンズ（ＳＩＬ）６００である。換言すると、これは、ＳＩＬ構造であり、観察領域３１０におけるサンプル上に光をフォーカスするように機能する。レンズ６００は、いくつかの異なった技術を用いて、示された位置に製作および配置され得る。例えば、レンズ６００は、図２〜図４に関して前に述べられたものと同様の方法を用いて製作され得る。開示された成形方法の１つを用いてレンズ６００を形成した後、レンズ６００は、プラズマ接合またはオフレシオコンビネーション等の適切な技術を用いてＳＩＬ構造３００と一体化するように接続され得る。システム１０００におけるレンズ６００の機能により、レンズ６００の寸法は、ＳＩＬ構造３００の寸法よりも大きいことが理解される。
【０１０７】
図３０に示される例示的小型顕微鏡１０００は、一般に７００、７０１、７０２、７０３、７０４で示される複数の普通のレンズ（ｏｒｄｉｎａｒｙ  ｌｅｎｓ）をさらに備え得る。これらの普通のレンズの正確な数および形状は、用途によって異なる。普通のレンズは、モールドが特殊な形状であり、かつ、プロセスが特定の寸法および形状を有するレンズを形成するように適合される図１のＳＩＬ構造５０を生成するために用いられる成形方法と同様の成形方法を用いて生成され得る。本発明の成形プロセスは、異なったレンズ表面を有するレンズを生成するように適合され得る。普通のレンズ７００〜７０４等の普通のレンズを生成する方法は、図３１〜図３７を参照して記載される。図３１を参照して、例えば、浅い皿等のコンテナ７１０は、モールドのハウジングを提供する。普通のレンズ７００の任意の１つを生成するために、それぞれのモールドが形成される。
【０１０８】
モールドを形成するために、成形材料（例えばＧｅｎｅｒａｌ  Ｅｌｅｃｔｒｉｃ  ＲＴＶ６１５）の第１の層７２０がこのコンテナ７１０内に注入（ｃａｓｔ）される。第１の層７２０の厚さは、レンズ７００の半径を含む多数のファクタに基づいて予め決定される。モールドコア７３０（例えば、ボールベアリング）は、図３２に示されるように、第１の層７２０内に配置される。この実施形態におけるモールドコア７３０の寸法は、上述のマイクロサイズＳＩＬ構造を形成するために用いられるモールドコアの寸法よりもはるかに大きい。例えば、モールドコア７３０は、１ｃｍの大きさの半径を有し得る。モールドコア７３０は、通常、マイクロサイズではないので、モールドコア７３０の寸法が大きくなるために、表面張力によるモールドコア７３０上の材料の被覆効果は、この実施形態においてそれほど重要でない。第１の層７２０が、その後、硬化される。
【０１０９】
図３３を参照して、一旦第１の層７２０が硬化されると、モールドコア７３０が除去され、そして、第１の層７２０は、酸素プラズマで処理される。その後、モールドコア７３０は、第１の層７２０に形成されるキャビティの中に挿入されて戻される。第２の層７４０は、モールドコア７３０上に含まれる第１の層７２０上に注入される。第２の層７４０の厚さは、好ましくは、少なくとも約０．５ｃｍである。第２の層７４０は、その後、硬化される。
【０１１０】
一旦第２の層７４０が硬化されると、図３４に示されるように、第２の層７４０が除去される。第２の層７４０は、普通のレンズ７００を形成するために用いられるモールドの第１の部分である。除去された第２の層７４０は、内部に形成されたキャビティ７４７を有し、これは、第２の層７４０の材料が、モールドコア７３０の周囲を流れた結果である。モールドの残り部分の形成は、形成されるべきレンズ７００のタイプに依存する。より具体的には、この方法は、レンズ７００が平凸レンズとして分類されるのか、凸レンズとして分類されるのかに依存して異なる。
【０１１１】
平凸レンズを製作するために、ただ１つの球状モールドが必要とされる。従って、第２の層７４０（モールド）が酸素プラズマで処理された後、モールドは、コンテナ７１０等のコンテナ内で上下逆に配置される。レンズが形成されるべき成形材料は、第２の層７４０の上向きの面（キャビティ７４７を有する面）上に注入される。成形材料は、上述のような視覚的に透明な材料である。成形材料は、モールドの上向きの面を離れ、コンテナの底部に集まり、上面がほぼ平坦になる。同時に、成形材料は、キャビティ７４７内に維持され、レンズを形成するためにこの材料が利用される。平坦性を改善するために、第２の層７４０において形成されたキャビティから成形材料を過剰に取り出さないように注意して、コンテナを低速で回転させることが可能である。成形材料が、その後、硬化され、次に、モールド（第２の層７４０）から除去される。
【０１１２】
凸レンズの場合、２つの別個の同じモールドが必要とされる。従って、この層を第１の層７２０上に注入することによって、第１のモールド（第２の層７４０）を形成し、第２の層７４０を硬化し、その後、除去した後、この方法は、第２のモールドを形成するために繰返される。換言すると、第２の層７４０を形成するさらなる成形材料が、第１の層７２０上に注入され、第２のモールドを形成するために、硬化され、その後、除去される。同じ部分（すなわち、同じ第１の層７２０、および同じモールドコア７３０）を用いて２つのモールドが形成され、２つのモールドが、実質的には、同じ寸法およびプロファイルを有することを保証すると、より有利であることが発見されている。図３５は、対向する配置で互いに間隔をあけた２つのモールド７４０を示す。２つのモールド７４０は、各々、酸素プラズマで処理される。
【０１１３】
２つのモールド７４０は、その後、高精度で互いに位置合わせされる。例えば、２つのモールド７４０は、顕微鏡下で位置合わせされ得る。穴（図示せず）の位置決めは、好ましくは、２つのモールド７４０が互いに嵌合された場合、両方のモールド７４０を通じて形成される。両方のモールド７４０は、最初、コンテナ（図３１のコンテナ７１０等）内に上下逆に配置される。凸レンズ７００が形成されるべき成形材料が、２つのモールド７４０の上向きの面上に注入され、これにより、成形材料は、各キャビティ７４７のみを充填するだけでなく、各キャビティ７４７を包囲する表面上に流れる。図３６に示されるように、モールド７４０の１つは、その後、位置合わせされ、かつ、対向し合う、キャビティ７４７を有する他のモールド７４０の最上部に配置される。さらに、各モールド７４０の位置の穴は、位置決めされ、位置決めピン等の位置決めツールが、位置決め穴に挿入され、これにより、２つのモールド７４０間の適切な位置合わせを保証する。レンズ７００を形成する成形材料が、その後、硬化される。この硬化プロセスの期間は、硬化熱が、組み立てられたモールドの中心に到達し、成形材料を加熱および硬化するために十分な時間を有することを保証する。
【０１１４】
図３７を参照して、上部モールド７４０が、まず除去され、その後、レンズ７００を含む層が除去される。この成形方法は、結果として凸形設計のレンズ７００を形成する。
【０１１５】
モールド７４０は、再利用可能であり、図３６および図３７に示されるステップを単に繰返すことによって、同じ寸法を有するさらなるレンズ７００が生成され得る。１つの完成したモールドは、独特の形状および固有の特性を有する１つのレンズを生成することが理解される。従って、代替的形状を生成するように設計され、かつ、レンズとサイズ調整されたモールドを提供するために、多数のモールドが上述の方法により形成され得る。ハウジング８００内の普通のレンズの形状、寸法、および特定の位置は、用途によって異なる。
【０１１６】
任意の数の形状およびサイズを有するレンズを生成するために、本明細書中に開示された成形方法が、改変および調整され得ることが理解される。図３８〜図４３は、所定の形状およびサイズを有するレンズを形成する代替的方法を示す。例示のためだけに、本発明は、平凸レンズを生成するモールドの形成に関して記載される。図３８を参照して、通常、浅皿の形態であるコンテナ６０５は、モールドのハウジングを提供する。レンズ７０２等の平凸レンズを生成するために、バッファ層６１０は、好ましくは、コンテナ６０５上に注入される。バッファ層６０５は、柔軟なシリコンエラストマを含む、任意の数の柔軟な材料で形成される。モールドが形成されるべき成形材料の第１の層６２０は、層６１０の上部のコンテナ６０５内に注入される。好ましくは、第１の層６２０は、均一の厚さを有するように注入される。第１の層６２０が注入された後、図３９に示されるように、モールドコア６３０は、第１の層６２０上のコンテナ６０５に配置される。モールドコア６３０は、実際は、所定の形状および寸法のレンズであり、この実施形態において、モールドコア６３０は、平凸ガラスレンズである。なぜなら、モールドは、柔軟なエラストマで形成された平凸レンズを生成するように設計されるからである。層６１０は、十分な厚さを有するので、モールドコア６３０がコンテナ６０５と接触することを防ぐ。
【０１１７】
第１の層６２０の最初の厚さは、モールドコア６３０の寸法を考慮して選択され、これにより、第１の層６２０は、モールドコア６３０の最大寸法（例えば、直径）のポイントの高さまで形成される。この例において、および、平凸レンズの形態のモールドコア６３０の場合、凸形面は、コンテナ６０５の底部と対面し、従って、第１の層６２０は、モールドコア６３０の平部分（ｐｌａｎｏ  ｐｏｒｔｉｏｎ）にまで形成される。従って、図３９に示されるように、第１の層６２０の上面は、平面を定義する。第１の層６２０は、硬化が可能になる。次に、図４０に示されるように、レンズモールドコア６３０が除去され、第１の層６２０は、酸素プラズマで処理される。レンズモールドコア６３０は、第１の層６２０におけるキャビティ６２１を定義する。形成された第１の層６２０は、モールドの第１の部分を含む。
【０１１８】
図４１を参照して、レンズモールドコア６３０は、キャビティ６２１に再び配置され、成形材料の第２の層６４０は、第１の層６２０の上面上、およびレンズモールドコア６３０の最上面上に注入される。第２の層６４０は、所定の厚さに注入され、その後、硬化が可能になる。図４２を参照して、第２の層６４０は、モールドの第２の部分を備え、一旦第２の層６４０が硬化すると、第２の層６４０が除去され、その下面が酸化プラズマで処理される。レンズモールドコア６３０は、キャビティ６２１から除去され、その後、レンズ７０２が形成される成形材料６５０がキャビティ６２１内に注入され（モールドの第１の部分）、その後、モールドの第２の部分（第２の層６４０）が、層として注入された成形材料６５０の上に配置される。成形材料６５０は、その後硬化する。一旦レンズを形成する成形材料６５０が硬化すると、図４３に示されるように、第２の層６４０が、その後、除去され、レンズ７０２は、キャビティ６２１から除去される。
【０１１９】
モールドの第２の部分、すなわち、第２の層６４０は、任意の数の形状を有するように構成され得ることが理解される。この実施形態において、第２の層６４０は、平面の下面を有するが、この下面は、凸形または凹形等の他の構成を有してもよい。従って、上述の成形方法は、広範囲な寸法および形状を有する多数の異なったタイプのレンズを形成するように、容易に適合され得る。
【０１２０】
第１の層６２０および第２の層６４０を形成するために用いられる例示的材料は、本明細書中で、すでに開示されたシリコンエラストマを含む。レンズ７０２が形成される成形材料６５０は、それが適切な光学材料である限り、層６２０、６４０と同じタイプの材料であり得る。
【０１２１】
図３０の例示的実施形態において、レンズ７００、７０１、６００は、光源８２０とＳＩＬ構造３００との間に配置される一方で、レンズ７０４、７０２、７０３は、メニスカスタイプのレンズ４００とイメージ検出器８４０との間に配置される。レンズ７００、７０１、６００の第１のセットは、サンプルチャンバ３１０内で光を点になるようにフォーカスするために利用される。例えば、レンズ７００は、ＬＥＤ８２０からの光を集光およびコリメートし、レンズ７０１は、その光をレンズ７０４上に再フォーカスする。レンズ６００は、サンプルチャンバ３１０に集光し、かつフォーカスする光のコンセントレータとして機能するタイプである。この例示的実施形態において、レンズ６００は、ソリッドイマージョンレンズタイプであるが、レンズ６００は、上述のフォーカス特性を有する限り、任意のタイプのレンズ構造であり得る。本明細書中に開示される方法の１つを用いて形成されたＳＩＬレンズであるレンズ６００を用いる１つの利点は、ＬＥＤ８２０からの光をサンプルに集光し、かつ集中／フォーカスするこのレンズの能力が、従来のレンズと比較して改善されることである。レンズ６００がＳＩＬタイプのレンズである場合、このレンズは、ＳＩＬ構造３００とは別個に作製され、その後、プラズマ接合等の適切なプロセスによりこの構造に取り付けられ得る。
【０１２２】
小型顕微鏡１０００のレンズ配置において、ＳＩＬ構造３００は、照射されたサンプルから発出した（「反射した」）光の効率的な集光器として機能する。メニスカスタイプのレンズ４００は、光を強化し、図４４に示されるように、その後、レンズ７０４および７０２に向けられる。さらに、レンズ４００は、光を検出器８４０の方向に向け直し、かつ偏向するように機能する。レンズ７０４および７０２は、図４５の光線図に示されるように、光をコリメートするように機能し、その後、レンズ７０３は、コリメートされた光を集光して、検出器８４０のイメージセンサ（例えば、ＣＣＤアレイ等）上に拡大したイメージをフォーカスする。レンズ７０３およびイメージセンサの相対位置は、イメージのフォーカスを決定する。この構成によって提示されるように、他の顕微鏡構成が用いられ得る。
【０１２３】
本明細書中に記載される成形方法の１つの利点は、マイクロサイズから、より大きい従来のレンズサイズの範囲で高精度のモールドが形成され得、かつ再利用可能であり、これにより、単一のモールドを用いて複数のレンズが形成されることが可能になることである。従来のレンズは、開示された成形方法の１つを用いて、容易かつ費用効果的に製造され得る。本成形方法を用いて、従来のレンズ製造方法と比較して、製造コストが著しく節約され得る。これらの節約は、レンズを安価に生成することを可能にし、他方、同時に、レンズの精度および高品質を維持する。
【０１２４】
これらのレンズは、集束レンズ（平凸および両凸）または発散レンズ（平凹または両凹）等の任意の数の異なった形状を有するように構成され得る。理解され得るように、従来の形状を有するレンズは、ゴーグル、スイミングプール用メガネ、他のタイプのメガネ、拡大鏡、本明細書中に援用される拡大素子を有する製品等を含む種々の用途に用いられる。レンズは、好ましくは、柔軟なシリコンエラストマで形成されるので、これらの製品の「軟質の」光学的性質に基づいて、さらなる利点が提供される。１つのこのような利点は、レンズが、ガラスからできた光学素子のように粉砕されないことである。
【０１２５】
さらに、図３１〜図３７に関してすでに記載された方法は、フレネルレンズ（Ｆｒｅｓｎｅｌ  ｌｅｎｓｅｓ）のような形状を有するレンズを作製するために用いられ得る。このタイプのレンズは、多少、大きめのサイズを有するが、厚さは、厚くない。フレネルタイプのレンズは、種々の用途に用いられ得る。例えば、発散フレネルレンズ製品が市販されており、車両の後ろ窓に配置することが意図される。これは、「軟質」レンズであるので、車両の後ろ窓等の表面に接着剤なしで貼り付けられ得る。従って、これは、貼り付けられた表面から容易に除去される。
【０１２６】
任意の形状の従来レンズを費用効果的に生成する能力は、多様な製品の製造業者にとって魅力的である。例えば、多くの玩具生産者は、いくつかのタイプの従来レンズを製品に組み込む生産ラインを有する。これらの製品は、単純なビギナー用顕微鏡および単純なゴーグルから、より複雑な光学素子を備える製品にまでおよぶ。現在のレンズ製造方法は、カメラ／ビデオ用対物レンズ等の複雑な光学コンポーネントを生成するために用いられ得る。さらに、使い捨てカメラ（さらに広角を有するもの）用の切換え可能な対物レンズを実現することが可能である。現在、市販されている使い捨てカメラは、カメラの対物レンズが、通常、再利用されるので、全く使い捨てではない。エラストマレンズの使用によって、製品のコストを低減するだけでなく、製品を完全に使い捨てにする。さらに、手頃な価格でパノラマ写真用の対物レンズを生成する能力が非常に魅力的である。
【０１２７】
本方法により製造されたこれらのレンズの他の応用分野は、非常に高価であり、かつ用いられる光学素子のコストが高くなり得るスキャナまたはビデオ／レトロプロジェクタ（ｒｅｔｒｏｐｒｏｊｅｃｔｏｒ）等の分野である。例えば、これは、ビデオプロジェクタのために用いられる非常に大きいレンズを含む。
【０１２８】
図４６を参照して、ＳＩＬ構造３００を単独でか、またはメニスカスタイプのレンズ４００と共に組み込む光学系のある例示的使用が、例えば、マイクロ流体デバイスまたはチップ等の集積されたマイクロサイズのワークステーション１１００の一部分を形成する小型顕微鏡１０００等の集積イメージングシステムである。例示のためだけに、図４６の小型顕微鏡は、図３０に関して詳細に記載されたものと同じものである。しかしながら、ＳＩＬ構造３００上の小型顕微鏡１０００の上部のみが図４６に示される。下部、すなわち、ＳＩＬ構造３００の下の部分は、示されないが、マイクロ流体チップ１１００の下に位置することが理解される。マイクロ流体チップ１１００およびＳＩＬ構造３００は、同じ材料で形成され得るので、ＳＩＬ構造３００は、小型顕微鏡１０００の他のコンポーネントと共に、マイクロ流体チップ１１００の部分として集積されるように形成され得る。
【０１２９】
示された実施形態において、マイクロ流体チップ１１００は、その上面１１２０において形成された多数のチャネルを有する。集積されたマイクロサイズの顕微鏡１０００は、上面１１２０上に選択的に配置されるが、例示だけのために、顕微鏡１０００のサイズは、誇張されている。マイクロ流体チップ１１００の細部のいくつかも、顕微鏡１０００が例示的応用により、マイクロ流体チップ１１００と共に用いられる態様を示す目的で誇張されている。ある例示的実施形態において、ＳＩＬ３００が、１５０ミクロンの半径を有するレンズ部分を有し、顕微鏡１０００の全高さが約１０ｃｍである。
【０１３０】
チャネル１１３０の１つ以上が、解析されるべきサンプルを保持し、サンプルを検出するために、顕微鏡１０００は、これらのチャネル１１３０の少なくとも１つと位置合わせされる。従って、ＳＩＬ３００は、サンプルを保持するチャネル１１３０に対して位置合わせされる。実験は、その後、伝統的な態様でイメージングシステム１０００を作動させることによって、従来の態様で、マイクロ流体チップ１１３０上で実行される。
【０１３１】
一体化顕微鏡１０００は、マイクロスケールにより対物レンズを配置および位置合わせするように割り当てられた任意の数の適切な技術を用いて、上面１１２０上に配置される。例えば、一体化顕微鏡１０００は、顕微鏡で観察しながらピンセットを用いることによって、上面１１２０に取り付けられ得、これにより、ＳＩＬ構造３００は、目的のサンプル領域に対して位置合わせされる。一旦位置合わせされると、ＳＩＬ構造３００は、上面１１２０に接合されるか、または、そうでない場合、取り付けられる。例えば、プラズマ処理またはオフレシオエラストマコンビネーションによって接合され得る。ＳＩＬ構造３００の配置に続いて、メニスカスタイプのレンズ４００が同じ態様で適用される。換言すると、メニスカスタイプのレンズ４００は、ＳＩＬ３００と位置合わせされ、その後、これに取り付けられ、これにより、光学的位置合わせが保証される。あるいは、メニスカスタイプのレンズ４００は、ＳＩＬ３００と位置合わせされ、かつ、これに取り付けられ得、単一の一体化構造（ｉｎｔｅｇｒａｔｅｄ  ｓｔｒｕｃｔｕｒｅ）を形成する。この構造は、次に、上述の態様で、上面１１２０に配置および取り付けられる。一体化顕微鏡１０００の他のコンポーネントは、これらの同じ技術を用いて、適切に配置および取り付けられ得る。
【０１３２】
有利にも、ＳＩＬレンズ構造３００の使用は、顕微鏡のイメージング性能を改善し、この性能は、メニスカスタイプのレンズ４００をＳＩＬレンズ構造３００と共に用いることによってさらに強化される。例えば、マイクロ流体チップ１１００は、約２ミクロン長さおよび１ミクロンの大きさの細胞を検出および選別するための実験において用いられ得る。小さいＮＡ値を有する普通のイメージングデバイスを用いると、細胞は、光源（例えば、ＬＥＤ）の電力を増加しても見えない。従って、大きいＮＡの顕微鏡を用いない場合は選別が達成され得ない。ＳＩＬレンズ構造３００が用いられた場合、細胞は、鮮明に見えるが、ＣＭＯＳのノイズが原因で、信号は、依然として、効率的な選別を妨げるほど弱い。メニスカスタイプレンズ４００は、集光強度を高めるために用いられる。メニスカスタイプのレンズ４００を追加することによって、細胞は、約２倍拡大され、細胞は、これらが選別されることを可能にするために十分な強度を有する。ＣＭＯＳから出て来る電気信号は、解析され得る。
【０１３３】
つまり、ＳＩＬレンズ構造３００は、単独か、または、メニスカスタイプのレンズ４００と共に、チップ１１００等の、マイクロ流体チップまたはデバイス、あるいはマイクロエレクトロニックチップまたはデバイス内のデバイスまたはサンプルとの光学的結合を、従来の技術で達成可能であるよりも、高効率および低コストで提供する一方で、デバイスの機器部分の機械的複雑性を低減する。集積レンズは、高価な従来の大きい開口数（ＮＡ）の対物レンズの必要をなくすことによって低コストの機器を達成する一方で、チャネル、キャビティ、サンプルウェル、光学ソース、および検出器等の微細加工デバイスに外部光学系を位置合わせする問題を大幅に単純化する機会を提供する。光学的位置合わせは、簡略化される。なぜなら、集積光学素子から発出する光学ビームの直径は、実際の検出よりもはるかに大きく、集積光学素子（単数または複数）の集光能力（またはＮＡ）に関係付けられるからである。調整許容値（Ａｌｉｇｎｍｅｎｔ  ｔｏｌｅｒａｎｃｅ）は、集積光学素子の発出するビームの直径、または外部で位置合わせされた光学系の実際のサンプルサイズのパーセンテージと必然的に関係付けられる。
【０１３４】
ＳＩＬまたはメニスカスタイプのコンビネーションレンズは、半導体チップまたはマイクロ流体チップ、あるいは、ＬＥＤ、レーザダイオード、フォトダイオード、アバランシェフォトダイオード等の光学ソースおよび検出器、あるいは、任意の他のタイプの光源または検出器を組み込むことができる任意の他の適切な構造内に製作された電気光学デバイスからおよびこれへの大きい開口数（ＮＡ）を提供する。大きい開口数（ＮＡ）の結合は、サンプルからの光を結合するために有用である。なぜなら、集光効率は、蛍光検出のＮＡ４およびルミネセンス検出のＮＡ２と比例するからである。
【０１３５】
本明細書中にすでに記載されたＳＩＬ構造３００および／またはメニスカスタイプのレンズ４００（または、このようなレンズのアレイ）は、表面と接合された平面層において製作され得る。位置合わせマークまたは特徴は、レンズと同じ層に製作され得、表面上の光学または機械的特徴に、光学的または機械的に位置合わせされる。正確な光学的位置合わせは、微細加工チャネル内に存在するマイクロ流体検出領域またはマイクロエレクトロニックチップに存在する小型集積ＬＥＤ内に含まれるわずかなサンプルボリューム等、光源または検出器が小さい場合に正確な光学的位置合わせが必要とされる。
【０１３６】
デバイスをプラスチックまたはエラストマ等の軟質材料で製作する場合、材料の不均一性および他の不均一性が原因で、グローバルスケールで著しい歪みが生じ得、製造プロセスの結果として変形が生じ得る。全域的位置合わせマーク（ｇｌｏｂａｌ  ａｌｉｇｎｍｅｎｔ  ｍａｒｋｓ）の使用は、レンズを小さいターゲットに位置合わせするために必要とされる精度レベルをもたらし得ない。正確な位置合わせは、局所的位置合わせマークを用いて、短距離にわたって容易に維持され得るので、単一チップ上の大きいレンズアレイ、または、大きいウェハ上の複数のチップを覆うレンズアレイを、より小さいサブアレイに分割することが所望され得る。別個のレンズアレイまたはサブアレイを、ウェハ上の各チップと局所的位置合わせで位置合わせすることによって、グローバルスケールでは歪みが大きいが、正確な位置合わせが維持され得る。
【０１３７】
メニスカスタイプのレンズ４００を有するか、または有しないＳＩＬ構造３００が、マイクロ流体チップ内に製作されたチャネル、キャビティ、ウェル、またはデバイス等の微細加工構造に含まれるサンプルへの、および、これからの大きい開口数（ＮＡ）の光学的結合を提供し得る。これらのレンズまたはレンズアレイは、チップの構造に集積されるか、または、チップ読み出し機器に組み込まれ得る。機器に組み込まれた場合、レンズアレイを、読み出しの前に検出場所のアレイと（Ｘ、Ｙ、Ｚで）適切に位置合わせするために、チップを配置するための手段が提供されなければならない。レンズアレイからの光は、ＣＣＤまたはＣＣＤのアレイに結合され得、チップ内のすべての検出ゾーンを同時に読み出すことを可能にする。これは、最短の測定時間で収集され得るフォトンの数を最適化して、チップ上の空間的に分離された領域から情報が同時に収集されることを可能にする。回折格子等の光学的に分散した素子は、光学経路に含まれ得、スペクトルを複数の波長で区別または同時に測定することを可能にする。全内反射測定（ｔｏｔａｌ  ｉｎｔｅｒｎａｌ  ｒｅｆｌｅｃｔｉｏｎ  ｍｅａｓｕｒｅｍｅｎｔｓ）および表面プラズモン共鳴測定（ｓｕｒｆａｃｅ  ｐｌａｓｍｏｎ  ｒｅｓｏｎａｎｃｅ  ｍｅａｓｕｒｅｍｅｎｔｓ）を組み込むための手段が提供され得る。
【０１３８】
レンズアレイのチップへの集積が開口数を最適化し、機器の機構を簡略化し、チップと機器との間の正確な光学機械式位置合わせの必要を低減する一方で、さらなるコストが使い捨てチップに加算される。このさらなるコストは、スクリーニングの応用または他の類似の応用のために多数のチップが用いられた場合、著しい額になり得る。あるいは、レンズアレイが、機器に組み込まれる場合、ＳＩＬレンズ構造３００、メニスカスタイプのレンズ４００、またはこれらの組み合わせの代わりに従来の光学素子が用いられた場合、そうであるよりも、開口数（ＮＡ）は小さいが、機器のコストは依然として低い。ＳＩＬまたはメニスカスタイプのレンズのコンビネーションレンズアレイを用いるように設計された機器は、従来のように設計された機器と比較して著しい性能の利点を提供する。このようなレンズシステムは、複数の検出領域を同時に観察することができるＣＣＤへの光学的結合を容易にする。
【０１３９】
さらに別の実施形態において、ＳＩＬレンズのアレイが提供され、およびアレイを製造する方法が、図４７〜図５３を参照して記載される。図４７を参照して、適切な硬質材料で作製された平面１３００が提供される。例示的実施形態において、基板１３００は、所定の厚さのフォトレジスト層１３１０が提供されたシリコンウェハである。ＳＩＬレンズのアレイの製作におけるフォトレジスト層１３１０の１つの好適な厚さが、関係（Ｖ）Ｈ＞＝ｒ（１−１／ｎ）＋ｈ２を満たし、ここで、ｒは、モールドコア１３２０の半径であり（図４９）、ｎは、完成した光学素子を形成する材料の屈折率であり、ｈ２は、図７に示されるように、本体部分の厚さである。標準的なリソグラフィ手順を用いて、所定の直径Ｄのウェル１３３０が、図４８に示されるようにフォトレジスト層１３１０において定義される。ウェル１３３０は、任意の数の所定のパターンにより形成される。１つの好適な直径Ｄは、関係（ＶＩ）Ｄ＝２×ｒ×ｓｉｎ（ａｒｃｏｓ（１／ｎ−ｈ２／ｒ）を満たす。
【０１４０】
図４９を参照して、モールドコア１３２０は、その後、ウェル１３３０内で硬化される。モールドコア１３２０は、サファイア、ルビー、またはスチールで形成され得、球状である。モールドコア１３２０は、基板１３００上に位置し、フォトレジスト層１３１０は、選択点にてモールドコア１３２０と接触する。モールドコア１３２０およびフォトレジスト層１３１０の露出した表面は、明確に定義された境界を形成する。フォトレジスト層１３１０からモールドコア１３２０が大きく突き出すほど、モールドのアンダーカット領域が大きくなる。モールドを形成するために、図５０に示されるように、成形材料（例えば、シリコンエラストマ）は、突き出したモールドコア１３２０および露出したフォトレジスト層１３１０によって定義された表面上に注入されて、第１の層１３４０を定義する。好ましくは、モールドコア１３２０とフォトレジスト層１３１０との交差部分の間隙において小さい気泡が捕獲されないように注意される。気泡を除去するための１つの好ましい方法は、構造全体を真空内に数分間配置することである。層１３４０の厚さは、モールドコア１３２０を完全に覆い隠し、機械的な剛性を提供する。一旦層１３４０が固まって硬化すると、層１３４０は、モールドコア１３２０と共に除去され、層１３４０は、酸素プラズマで処理される。層１３４０は、一連の規定されたキャビティ１３４２を有する。
【０１４１】
モールド（第１の層１３４０）は、逆さにされ、ＳＩＬレンズのアレイが形成されるべき成形材料が第１の層上に注入され、これにより、成形材料は、キャビティ１３４２を充填するだけではなく、キャビティ１３４２間の領域も充填して、アレイの接続部分を形成する。この成形材料は、第２の層１３５０を形成する。１実施形態において、構造全体は、本体部分の厚さを制御するために、標準的スピナに配置される。図５３は、モールドからの第２の層１３５０の除去を示す。第２の層１３５０は、球面レンズ部分１３５２を有するＳＩＬレンズのアレイ、およびこれらの間に伸びる一体部分１３５４の形態である。モールドは、再利用され得る。
【０１４２】
この製造方法の主要な利点は、モールドプロファイルが、ここで、モールドコア１３２０とフォトレジスト層１３１０との組み合わせによって定義される表面に従うので、表面制御の精度が必要とされないことである。この方法は、ＣＣＤアレイの生成において必要であり得るような接近した間隔のレンズの規則的アレイの生成に適用可能である。さらに、マイクロ流体チップまたは同様のデバイス上の複数の異なった位置で光学照明およびインテロゲーションが必要であり得るような用途の場合、相互間に一定の空間的関係を有するレンズの正確な位置決めもまた用いられ得る。
【０１４３】
以下の実施例は、ＳＩＬレンズ構造３００によって提供される利点をさらに示す。以下の実施例は、例示にすぎず、限定的ではないことを理解されたい。
【０１４４】
（実施例３）
本明細書中に開示されたソリッドイマージョンレンズ構造の１つを用いることによって、光学系の開口数（ＮＡ）は、従来レンズを用いてでは取得できない値にまで増加され得る。図５４は、ソリッドイマージョンレンズを用いてＮＡが増大される態様を示す。光学系１４００が示され、かつ、例示的実施形態において、システム１４００は、蛍光顕微鏡構成である。フィルタのセットは、種々の実験において用いられる色素（青色励起および緑色発光）により選択される。レーザ１４１０は、励起を生成するために用いられ、この例において、レーザ１４１０は、４８８ｎｍの波長、および１ｍｍのビーム直径を有する青色レーザである。複数の企業が、これらの特性を有するレーザを製造しており、ある例示的レーザ１４１０は、Ｕｎｉｐｈａｓｅ２２１４−１０  ＳＬ  Ａｒｇｏｎ  Ｌａｓｅｒである。励起は、さらに、例えば、Ｌｕｘｅｏｎ  Ｓｔａｒ／Ｃ等の青色ＬＥＤ１２２０によって生成され得る。
【０１４５】
フィルタセットは、レーザ１４１０または青色ＬＥＤ１４２０から発出する励起波長を考慮に入れて選択され、ＣＣＤカメラ等のイメージ検出器１４３０上に蛍光発光のみがフォーカスされることを可能にする。レーザ１４１０のビームは、第１のレンズ１４４０および第２のレンズ１４５０のそれぞれを用いて増加される。レンズ１４４０、１４５０は、１．９ｃｍの直径ならびに−２ｃｍおよび４ｃｍの焦点距離を有する。ビームは、その後、励起フィルタ１４６０（４６５ｎｍ〜４９５ｎｍの波長）によってフィルタリングされ、かつ、二色フィルタ１４７０によって、、ソリッドイマージョンレンズ３００上にビームをフォーカスするレンズ゛１４８０に向かって反射される。ソリッドイマージョンレンズ３００は、本明細書中に開示される成形方法の１つにより形成されることを理解されたい。ある例示的実施形態において、レンズ１４８０は、１．９ｃｍの直径および１．１５ｃｍの焦点距離を有する。レンズ１４８０は、（ＳＩＬ３００を用いた場合）初期ＮＡは、大きくなるように（ＮＡ＝０．６５）選択される。青色ＬＥＤ１４２０は、これが第１のレンズ１４９０（直径１．９ｃｍおよび焦点距離３ｃｍ）の焦点であるようにし、これにより、励起が励起フィルタ１５００によってフィルタリングされ得るように（波長４７０ｎｍ〜４９０ｎｍ）配置される。第２のレンズ１５１０（直径１．９ｃｍおよび焦点距離１．１５ｃｍ）がＳＩＬ３００のレンズ部分の下の経路（すなわち、図７の観察領域３１０）上に光線をフォーカスするように配置される。
【０１４６】
図５５は、上述のセットの励起波長を示し、これは、ＣＣＤカメラ等の上に蛍光の発光のみがフォーカスされることを可能にするように選択される。
【０１４７】
蛍光成分が内部に形成されたチャネル内を流れ、かつ、長さ１ｃｍ、幅２０ミクロン、および深さ５ミクロンの例示的寸法を有するＲＴＶチップ（図示せず）上にＳＩＬ構造３００が配置される。この実施例において、溶液の屈折率は、ｎ＝１．３である（従って１．３は、エバネッセント場なしに用いられ得る最大の開口数である）。
【０１４８】
ＳＩＬ構造３００は、可能な限り多くの発光光を集光する必要がある。この発光光は、二色フィルタによって反射されない。なぜなら、これは、５０５ｎｍ未満の光を反射するが、緑色光（５０５ｎｍを越える）を通過させるからである。発光光は、最終的に、エミッションフィルタ（５１５ｎｍ〜５５５ｎｍ）１５２０によってフィルタリングされ、レンズ１５３０（ｆ＝１７．５ｃｍ）によってＣＣＤカメラ（Ｐｈｉｌｉｐｓ  Ｉｍａｇｅ  Ｓｅｎｓｏｒ  Ｍｏｄｕｌｅ  ＦＴＭ８００）１４３０上にフォーカスされる。
【０１４９】
ＳＩＬ構造３００の開口数を測定するために、直径５ミクロンの蛍光ビード（Ｉｎｔｅｒｆａｃｉａｌ  Ｄｙｎａｍｉｃｓ  Ｃｏｒｐｏｒａｔｉｏｎ  ２−ＦＹ−１Ｋ．２）、４９０ｎｍの励起波長、５１５ｎｍの発光波長、ｍｌ毎に２×１０８ビードの濃度が用いられる。
【０１５０】
この実験のために、半径２ｍｍのＳＩＬから半径３９５ミクロンのＳＩＬまで、広範囲のＳＩＬが用いられた。結果には、変化が全くなかった。図５６Ａおよび図５６Ｂに示されるように、ＳＩＬ３００は、（ＳＩＬ３００を用いる）図５６Ａおよび（ＳＩＬ３００を用いない）図５６Ｂに示されるように、スポット強度を高める。プロファイルは、グレーレベルで、２つの異なったビードの中心を通過する線に沿って測定される。ビードの光の強度は、スポット面積に、スポット内の平均強度とスポット外の平均強度との間の差を乗算することによって与えられる。
【０１５１】
同じビードの写真が撮影され、かつ、デバイスのこれらの位置が決定され、その後、スポットの光の強度が比較された。ＳＩＬ３００の効率が対象物の輝度に依存しないことを示すために、照明の光の強度を変更することによって、広範囲の初期強度が達成されることが可能になる。図５７は、結果を示す。ＳＩＬ３００を用いる場合および用いない場合の強度比率は、ＳＩＬ３００を用いる場合および用いない場合の開口数の比率をもたらす。関係（ＶＩＩ）は、
ＮＡｗｉｔｈ  ＳＩＬ／ＮＡｗｉｔｈ  ＳＩＬ＝（Ｉｎｔｅｎｓｉｔｙ  ｗｉｔｈ  ｔｈｅ  ＳＩＬ／Ｉｎｔｅｎｓｉｔｙ  ｗｉｔｈｏｕｔ  ｔｈｅ  ＳＩＬ）１／４
である。
【０１５２】
２つの強度の平均比率は、図５８に示されるように、１３．３５＋／−０．５３と等しい。ＳＩＬを用いない場合の初期開口数は、０．６３であり、従って、開口数は、ＮＡ＝１．２５＋／−０．０２である。これは、ＮＡの増大を示す。
【０１５３】
本発明が、好ましい実施形態に関して具体的に示され、かつ記載されたが、本発明の主旨および範囲から逸脱することなく、本発明の形態および細部の変更がなされ得ることが当業者によって理解される。
【図面の簡単な説明】
【０１５４】
【図１】図１は本発明によるソリッドイマージョンレンズ構造の断面図を示す。
【図２】図２は第１の実施形態によるソリッドイマージョンレンズ構造の製造の方法における最初のステップの三次元図を示す。
【図３】図３はソリッドイマージョンレンズの製造のさらなるステップを示す、図２に対応する断面図を示す。
【図４】図４はソリッドイマージョンレンズの製造の方法の続いてのステップを示す、図３に対応する断面図を示す。
【図５】図５は１つの実施形態によるソリッドイマージョンレンズを含むイメージングシステムを示す。
【図６】図６は１つの実施形態によるソリッドイマージョンレンズ構造を含む発光集光システムを示す。
【図７】図７は別の実施形態によるソリッドイマージョンレンズ構造の断面図を示す。
【図８】図８は第２の実施形態によるソリッドイマージョンレンズ構造の製造の方法の最初のステップの断面図である。
【図９】図９は図８でのステップが実施された後のソリッドイマージョンレンズ構造の製造のさらなるステップを説明する断面図である。
【図１０】図１０は図８でのステップが実施された後のソリッドイマージョンレンズ構造の製造のさらなるステップを説明する断面図である。
【図１１】図１１は、ソリッドイマージョンレンズ構造の製造において、図８でのステップが実施された後のさらなるステップを説明する断面図である。
【図１２】図１２（Ａ）は、モールドコア周辺の材料の層の高さを説明する図１１の一部分の拡大断面図であり、図１２（Ｂ）は、材料の選択された高さに基き、前硬化時間の期間を決定するための前硬化時間のグラフを決定するための較正曲線グラフを示す。
【図１３】図１３は、ソリッドイマージョンレンズ構造の製造において、図１１でのステップが実施された後のさらなるステップを説明する断面図である。
【図１４】図１４は、ソリッドイマージョンレンズ構造の製造において、図１１でのステップが実施された後のさらなるステップを説明する断面図である。
【図１５】図１５は、ソリッドイマージョンレンズ構造の製造において、図１１でのステップが実施された後のさらなるステップを説明する断面図である。
【図１６】図１６は、ソリッドイマージョンレンズ構造の製造において、図１１でのステップが実施された後のさらなるステップを説明する断面図である。
【図１７】図１７はメニスカスタイプのソリッドイマージョンレンズ構造の断面図を示す。
【図１８】図１８は図１７に示すタイプのレンズの製造の方法における最初のステップの断面図である。
【図１９】図１９は、メニスカスタイプのレンズの製造において、図１８でのステップが実施された後のさらなるステップを説明する断面図である。
【図２０】図２０は、メニスカスタイプのレンズの製造において、図１８でのステップが実施された後のさらなるステップを説明する断面図である。
【図２１】図２１は、メニスカスタイプのレンズの製造において、図１８でのステップが実施された後のさらなるステップを説明する断面図である。
【図２２Ａ】図２２Ａは図１７に示すメニスカスタイプのレンズの製造の方法に使用されるスペーサー層の製造のための続いてのステップを示す。
【図２２Ｂ】図２２Ｂは図１７に示すメニスカスタイプのレンズの製造の方法に使用されるスペーサー層の製造のための続いてのステップを示す。
【図２２Ｃ】図２２Ｃは図１７に示すメニスカスタイプのレンズの製造の方法に使用されるスペーサー層の製造のための続いてのステップを示す。
【図２３】図２３は、メニスカスタイプのレンズの製造において、図２２Ａ〜図２２Ｃでのステップが実施された後のさらなるステップを説明する断面図である。
【図２４】図２４は、メニスカスタイプのレンズの製造において、図２２Ａ〜図２２Ｃでのステップが実施された後のさらなるステップを説明する断面図である。
【図２５】図２５は、メニスカスタイプのレンズの製造において、図２２Ａ〜図２２Ｃでのステップが実施された後のさらなるステップを説明する断面図である。
【図２６】図２６は、メニスカスタイプのレンズの製造において、図２２Ａ〜図２２Ｃでのステップが実施された後のさらなるステップを説明する断面図である。
【図２７】図２７は、メニスカスタイプのレンズの製造において、図２２Ａ〜図２２Ｃでのステップが実施された後のさらなるステップを説明する断面図である。
【図２８Ａ】図２８Ａは、メニスカスタイプのレンズの製造において、図２２Ａ〜図２２Ｃでのステップが実施された後のさらなるステップを説明する断面図である。
【図２８Ｂ】図２８Ｂは、図１７のメニスカスタイプのレンズが形成される図２２Ａに記載のセクションの拡大断面図を示す。
【図２８Ｃ】図２８Ｃは図７のソリッドイマージョンレンズと組み合わせて使用される図１７に示すメニスカスタイプのレンズの別の実施形態の断面図を示す。
【図２９】図２９は図１７のメニスカスタイプのレンズと組み合わせた図７のソリッドイマーションレンズを含むレンズシステムの断面図を示す。
【図３０】図３０は１つの実施形態による一体化されたイメージングシステムの断面図を示す。
【図３１】図３１は別のタイプのレンズ構造の製造および図３０の一体化されたイメージングシステムでの使用の方法における最初のステップの断面図を示す。
【図３２】図３２は、レンズ構造の製造において、図３１でのステップが実施された後のさらなるステップを説明する断面図である。
【図３３】図３３は、レンズ構造の製造において、図３１でのステップが実施された後のさらなるステップを説明する断面図である。
【図３４】図３４は、レンズ構造の製造において、図３１でのステップが実施された後のさらなるステップを説明する断面図である。
【図３５】図３５は、レンズ構造の製造において、図３１でのステップが実施された後のさらなるステップを説明する断面図である。
【図３６】図３６は、レンズ構造の製造において、図３１でのステップが実施された後のさらなるステップを説明する断面図である。
【図３７】図３７は、レンズ構造の製造において、図３１でのステップが実施された後のさらなるステップを説明する断面図である。
【図３８】図３８はさらに別のタイプのレンズ構造の製造および図３０の一体化されたイメージングシステムでの使用のもう一つの方法における最初のステップの断面図を示す。
【図３９】図３９は、レンズ構造の製造において、図３８でのステップが実施された後のさらなるステップを説明する断面図である。
【図４０】図４０は、レンズ構造の製造において、図３８でのステップが実施された後のさらなるステップを説明する断面図である。
【図４１】図４１は、レンズ構造の製造において、図３８でのステップが実施された後のさらなるステップを説明する断面図である。
【図４２】図４２は、レンズ構造の製造において、図３８でのステップが実施された後のさらなるステップを説明する断面図である。
【図４３】図４３は、レンズ構造の製造において、図３８でのステップが実施された後のさらなるステップを説明する断面図である。
【図４４】図４４は、メニスカスタイプのレンズと組み合わされるＳＩＬレンズの光線図である。
【図４５】図４５は、図４４の組み合されたレンズと共にそこに位置づけられた追加のレンズの光線図を示す。
【図４６】図４６は一体化されたイメージングシステムを有するマイクロ流体デバイスの透視図である。
【図４７】図４７は成形されたレンズのアレイを製造する方法の最初のステップの断面図を示す。
【図４８】図４８は、成形されたレンズのアレイの製造において図４７でのステップが実施された後のさらなるステップを説明する断面図である。
【図４９】図４９は、成形されたレンズのアレイの製造において図４７でのステップが実施された後のさらなるステップを説明する断面図である。
【図５０】図５０は、成形されたレンズのアレイの製造において図４７でのステップが実施された後のさらなるステップを説明する断面図である。
【図５１】図５１は、成形されたレンズのアレイの製造において図４７でのステップが実施された後のさらなるステップを説明する断面図である。
【図５２】図５２は、成形されたレンズのアレイの製造において図４７でのステップが実施された後のさらなるステップを説明する断面図である。
【図５３】図５３は、図４７〜図５２の方法によって製造される成形されたレンズのアレイの透視図である。
【図５４】図５４はＳＩＬレンズを組み込んだ例示的イメージングシステムを示す概略図を示す。
【図５５】図５５は、図５４のシステムの励起範囲と発光範囲を示すグラフを示す。
【図５６Ａ】図５６Ａは、図５４のシステムにおけるＳＩＬの使用時と不使用時の試料の光度のプロファイルを示す。
【図５６Ｂ】図５６Ｂは、図５４のシステムにおけるＳＩＬの使用時と不使用時の試料の光度のプロファイルを示す。
【図５７】図５７はＳＩＬレンズの使用の有無による対象物の総光度を説明するグラフを示す。そして
【図５８】図５８は２つの光度の平均率を説明するグラフを示す。
【図５】
2005505441.tif 000002
【図６】
2005505441.tif 000003
【図１２】
2005505441.tif 000004
【図３０】
2005505441.tif 000005
【図５４】
2005505441.tif 000006
【図５５】
2005505441.tif 000007
【図５７】
2005505441.tif 000008
【図５８】
2005505441.tif 000009
【国際公開パンフレット】
2005505441.tif 000010
2005505441.tif 000011
2005505441.tif 000012
2005505441.tif 000013
2005505441.tif 000014
2005505441.tif 000015
2005505441.tif 000016
2005505441.tif 000017
2005505441.tif 000018
2005505441.tif 000019
2005505441.tif 000020
2005505441.tif 000021
2005505441.tif 000022
2005505441.tif 000023
2005505441.tif 000024
2005505441.tif 000025
2005505441.tif 000026
2005505441.tif 000027
2005505441.tif 000028
2005505441.tif 000029
2005505441.tif 000030
2005505441.tif 000031
2005505441.tif 000032
2005505441.tif 000033
2005505441.tif 000034
2005505441.tif 000035
2005505441.tif 000036
2005505441.tif 000037
2005505441.tif 000038
2005505441.tif 000039
2005505441.tif 000040
2005505441.tif 000041
2005505441.tif 000042
2005505441.tif 000043
2005505441.tif 000044
2005505441.tif 000045
2005505441.tif 000046
2005505441.tif 000047
2005505441.tif 000048
2005505441.tif 000049
2005505441.tif 000050
2005505441.tif 000051
2005505441.tif 000052
2005505441.tif 000053
2005505441.tif 000054
2005505441.tif 000055
2005505441.tif 000056
2005505441.tif 000057
2005505441.tif 000058
2005505441.tif 000059
2005505441.tif 000060
2005505441.tif 000061
2005505441.tif 000062
2005505441.tif 000063
2005505441.tif 000064
2005505441.tif 000065
2005505441.tif 000066
2005505441.tif 000067
2005505441.tif 000068
2005505441.tif 000069
2005505441.tif 000070
2005505441.tif 000071
2005505441.tif 000072
2005505441.tif 000073
2005505441.tif 000074